(57)【特許請求の範囲】
【請求項１】
インジウム、亜鉛、ガリウム及び水素を含む酸化物半導体層を形成し、
前記酸化物半導体層の少なくとも一部が露出するように、前記酸化物半導体層に接して、アルミニウム、チタン、またはタンタルのいずれかの酸化物を含む層を選択的に形成した後、
窒素を含む雰囲気中又は酸素を含む雰囲気中において加熱し、前記酸化物半導体層に、第１の領域と、前記第１の領域よりも水素の濃度が低い第２の領域とを形成し、
前記第１の領域と電気的に接続される表示素子を形成する表示装置の作製方法であって、
前記第２の領域はチャネル形成領域を含むことを特徴とする表示装置の作製方法。
【発明の詳細な説明】
【技術分野】
【０００１】
本発明は、酸化物半導体層を用いたトランジスタの作製方法及び当該トランジスタを具備
する半導体装置の作製方法に関する。
【背景技術】
【０００２】
金属酸化物は多様に存在しさまざまな用途に用いられている。酸化インジウムはよく知ら
れた材料であり、液晶ディスプレイなどで必要とされる透明電極材料として用いられてい
る。
【０００３】
金属酸化物の中には半導体特性を示すものがある。半導体特性を示す金属酸化物は化合物
半導体の一種である。化合物半導体とは、２種以上の原子が結合してできる半導体である
。一般的に、金属酸化物は絶縁体となる。しかし、金属酸化物を構成する元素の組み合わ
せによっては、半導体となることが知られている。
【０００４】
例えば、金属酸化物の中で、酸化タングステン、酸化錫、酸化インジウム、酸化亜鉛など
は半導体特性を示すことが知られている。このような金属酸化物で構成される透明半導体
層をチャネル形成領域とする薄膜トランジスタが開示されている（特許文献１乃至４、非
特許文献１）。
【０００５】
ところで、金属酸化物は一元系酸化物のみでなく多元系酸化物も知られている。例えば、
ホモロガス相を有するＩｎＧａＯ３（ＺｎＯ）ｍ（ｍ：自然数）は公知の材料である（非
特許文献２乃至４）。
【０００６】
そして、上記のようなＩｎ−Ｇａ−Ｚｎ系酸化物を薄膜トランジスタ（ＴＦＴとも呼ぶ）
のチャネル層として適用可能であることが確認されている（特許文献５、非特許文献５及
び６）。
【０００７】
また、酸化物半導体を用いたトランジスタの作製方法において、酸化物半導体中に水素を
含有させることにより、酸化物半導体の電気抵抗を低下する方法が提案されている。例え
ば、特許文献６では、ソース電極及びドレイン電極に水素を添加し、当該ソース電極及び
ドレイン電極中の水素を酸化物半導体へ拡散させる方法が開示されている。
【先行技術文献】
【特許文献】
【０００８】
【特許文献１】特開昭６０−１９８８６１号公報
【特許文献２】特開平８−２６４７９４号公報
【特許文献３】特表平１１−５０５３７７号公報
【特許文献４】特開２０００−１５０９００号公報
【特許文献５】特開２００４−１０３９５７号公報
【特許文献６】特開２００８−７２０２５号公報
【非特許文献】
【０００９】
【非特許文献１】Ｍ．  Ｗ．  Ｐｒｉｎｓ，  Ｋ．  Ｏ．  Ｇｒｏｓｓｅ−Ｈｏｌｚ，  Ｇ．  Ｍｕｌｌｅｒ，  Ｊ．  Ｆ．  Ｍ．  Ｃｉｌｌｅｓｓｅｎ，  Ｊ．  Ｂ．  Ｇｉｅｓｂｅｒｓ，  Ｒ．  Ｐ．  Ｗｅｅｎｉｎｇ，  ａｎｄ  Ｒ．  Ｍ．  Ｗｏｌｆ、「Ａ  ｆｅｒｒｏｅｌｅｃｔｒｉｃ  ｔｒａｎｓｐａｒｅｎｔ  ｔｈｉｎ−ｆｉｌｍ  ｔｒａｎｓｉｓｔｏｒ」、  Ａｐｐｌ．  Ｐｈｙｓ．  Ｌｅｔｔ．、１７  Ｊｕｎｅ  １９９６、  Ｖｏｌ．６８  ｐ．３６５０−３６５２
【非特許文献２】Ｍ．  Ｎａｋａｍｕｒａ，  Ｎ．  Ｋｉｍｉｚｕｋａ，  ａｎｄ  Ｔ．  Ｍｏｈｒｉ、「Ｔｈｅ  Ｐｈａｓｅ  Ｒｅｌａｔｉｏｎｓ  ｉｎ  ｔｈｅ  Ｉｎ２Ｏ３−Ｇａ２ＺｎＯ４−ＺｎＯ  Ｓｙｓｔｅｍ  ａｔ  １３５０℃」、Ｊ．  Ｓｏｌｉｄ  Ｓｔａｔｅ  Ｃｈｅｍ．、１９９１、Ｖｏｌ．９３，  ｐ．２９８−３１５
【非特許文献３】Ｎ．  Ｋｉｍｉｚｕｋａ，  Ｍ．  Ｉｓｏｂｅ，  ａｎｄ  Ｍ．  Ｎａｋａｍｕｒａ、「Ｓｙｎｔｈｅｓｅｓ  ａｎｄ  Ｓｉｎｇｌｅ−Ｃｒｙｓｔａｌ  Ｄａｔａ  ｏｆ  Ｈｏｍｏｌｏｇｏｕｓ  Ｃｏｍｐｏｕｎｄｓ，  Ｉｎ２Ｏ３（ＺｎＯ）ｍ（ｍ＝３，４，  ａｎｄ  ５），  ＩｎＧａＯ３（ＺｎＯ）３，  ａｎｄ  Ｇａ２Ｏ３（ＺｎＯ）ｍ（ｍ＝７，８，９，  ａｎｄ  １６）  ｉｎ  ｔｈｅ  Ｉｎ２Ｏ３−ＺｎＧａ２Ｏ４−ＺｎＯ  Ｓｙｓｔｅｍ」、  Ｊ．  Ｓｏｌｉｄ  Ｓｔａｔｅ  Ｃｈｅｍ．、１９９５、Ｖｏｌ．１１６，  ｐ．１７０−１７８
【非特許文献４】中村真佐樹、君塚昇、毛利尚彦、磯部光正、「ホモロガス相、ＩｎＦｅＯ３（ＺｎＯ）ｍ（ｍ：自然数）とその同型化合物の合成および結晶構造」、固体物理、１９９３年、Ｖｏｌ．２８、Ｎｏ．５、ｐ．３１７−３２７
【非特許文献５】Ｋ．  Ｎｏｍｕｒａ，  Ｈ．  Ｏｈｔａ，  Ｋ．  Ｕｅｄａ，  Ｔ．  Ｋａｍｉｙａ，  Ｍ．  Ｈｉｒａｎｏ，  ａｎｄ  Ｈ．  Ｈｏｓｏｎｏ、「Ｔｈｉｎ−ｆｉｌｍ  ｔｒａｎｓｉｓｔｏｒ  ｆａｂｒｉｃａｔｅｄ  ｉｎ  ｓｉｎｇｌｅ−ｃｒｙｓｔａｌｌｉｎｅ  ｔｒａｎｓｐａｒｅｎｔ  ｏｘｉｄｅ  ｓｅｍｉｃｏｎｄｕｃｔｏｒ」、ＳＣＩＥＮＣＥ、２００３、Ｖｏｌ．３００、ｐ．１２６９−１２７２
【非特許文献６】Ｋ．  Ｎｏｍｕｒａ，  Ｈ．  Ｏｈｔａ，  Ａ．  Ｔａｋａｇｉ，  Ｔ．  Ｋａｍｉｙａ，  Ｍ．  Ｈｉｒａｎｏ，  ａｎｄ  Ｈ．  Ｈｏｓｏｎｏ、「Ｒｏｏｍ−ｔｅｍｐｅｒａｔｕｒｅ  ｆａｂｒｉｃａｔｉｏｎ  ｏｆ  ｔｒａｎｓｐａｒｅｎｔ  ｆｌｅｘｉｂｌｅ  ｔｈｉｎ−ｆｉｌｍ  ｔｒａｎｓｉｓｔｏｒｓ  ｕｓｉｎｇ  ａｍｏｒｐｈｏｕｓ  ｏｘｉｄｅ  ｓｅｍｉｃｏｎｄｕｃｔｏｒｓ」、ＮＡＴＵＲＥ、２００４、Ｖｏｌ．４３２  ｐ．４８８−４９２
【発明の概要】
【発明が解決しようとする課題】
【００１０】
しかし、ソース電極及びドレイン電極から酸化物半導体に水素を拡散させる場合、酸化物
半導体の厚さ方向にわたって（酸化物半導体のソース電極及びドレイン電極と接する面と
反対側の面側にまで）水素を拡散させ低抵抗化することは困難である。また、酸化物半導
体層の平面方向（基板と平行な方向）における水素濃度分布がソース電極及びドレイン電
極の形状に依存するという問題がある。
【００１１】
上記問題に鑑み、酸化物半導体層を有するトランジスタにおいて、当該酸化物半導体層の
任意の領域に導電率が異なる領域を形成する方法を提供することを目的の一とする。
【課題を解決するための手段】
【００１２】
本発明の一態様は、水素を有する酸化物半導体層上に水素バリア層を選択的に設け、酸化
処理を行うことにより酸化物半導体層の所定の領域から選択的に水素を脱離させて、酸化
物半導体層に導電率が異なる領域を形成するものである。酸化物半導体層に形成された導
電率が異なる領域を用いて、チャネル形成領域、ソース領域及びドレイン領域を形成する
ことができる。この場合、酸化物半導体層にあらかじめ水素を含ませておくことにより、
酸化物半導体層中に設けられたソース領域及びドレイン領域の導電率のばらつきを低減す
ることができる。また、水素バリア層を設ける位置を制御することにより、酸化物半導体
層において導電率が異なる領域を任意に形成することができる。
【００１３】
また、本発明の一態様は、水素を有する酸化物半導体層を形成し、酸化物半導体層の少な
くとも一部が露出するように、酸化物半導体層上に水素バリア層を選択的に形成し、酸化
処理を行うことにより酸化物半導体層から水素を選択的に脱離させ、酸化物半導体層に第
１の領域と第１の領域より水素の含有量が少ない第２の領域を形成し、第２の領域を用い
てチャネル形成領域を形成し、第１の領域を用いてソース領域及びドレイン領域を形成す
ることを特徴としている。
【００１４】
また、本発明の一態様は、基板上にゲート電極を形成し、ゲート電極上にゲート絶縁層を
形成し、ゲート絶縁層上にソース電極層及びドレイン電極層を形成し、ソース電極層及び
ドレイン電極層上に、水素を有する酸化物半導体層を形成し、酸化物半導体層上に水素バ
リア層を形成し、水素バリア層をエッチングすることにより、少なくともソース電極層及
びドレイン電極層上に形成された酸化物半導体層上に水素バリア層を残存させると共に、
ゲート電極上であってソース電極層とドレイン電極層の間の領域に形成された酸化物半導
体層の表面を露出させ、酸化処理を行うことにより酸化物半導体層から水素を選択的に脱
離させ、酸化物半導体層において、表面が露出した領域に含まれる水素の含有量を、水素
バリア層の下に位置する領域に含まれる水素の含有量より少なくすることを特徴としてい
る。
【００１５】
また、本発明の一態様は、基板上にゲート電極を形成し、ゲート電極上にゲート絶縁層を
形成し、ゲート絶縁層上にソース電極層及びドレイン電極層を形成し、ソース電極層及び
ドレイン電極層上に、水素を有する酸化物半導体層を形成し、酸化物半導体層上に水素バ
リア層を形成し、水素バリア層をエッチングすることにより、少なくともソース電極層及
びドレイン電極層上に形成された酸化物半導体層上とゲート電極上であってソース電極層
とドレイン電極層の間の領域に形成された酸化物半導体層上の一部に水素バリア層を残存
させると共に、ゲート電極上であってソース電極層とドレイン電極層の間の領域に形成さ
れた酸化物半導体層の表面の一部を露出させ、酸化処理を行うことにより酸化物半導体層
から水素を選択的に脱離させ、酸化物半導体層において、表面が露出した領域に含まれる
水素の含有量を、水素バリア層の下に位置する領域に含まれる水素の含有量より少なくす
ることを特徴としている。
【００１６】
また、本発明の一態様は、基板上にゲート電極を形成し、ゲート電極上にゲート絶縁層を
形成し、ゲート絶縁層上に、水素を有する酸化物半導体層を形成し、酸化物半導体層上に
水素バリア層を形成し、水素バリア層をエッチングすることにより、少なくともゲート電
極上に位置する酸化物半導体層の表面の一部を露出させ、酸化処理を行うことにより酸化
物半導体層から水素を選択的に脱離させ、酸化物半導体層において、表面が露出した領域
に含まれる水素の含有量を、水素バリア層の下に位置する領域に含まれる水素の含有量よ
り少なくすることを特徴としている。
【００１７】
また、本発明の一態様は、基板上にソース電極層とドレイン電極層を形成し、ソース電極
層及びドレイン電極層上に、水素を有する酸化物半導体層を形成し、酸化物半導体層上に
水素バリア層を形成し、水素バリア層をエッチングすることにより、少なくともソース電
極層及びドレイン電極層上に形成された酸化物半導体層上に水素バリア層を残存させると
共に、ソース電極層とドレイン電極層の間の領域に形成された酸化物半導体層の表面を露
出させ、酸化処理を行うことにより酸化物半導体層から水素を選択的に脱離させ、酸化物
半導体層において、表面が露出した領域に含まれる水素の含有量を、水素バリア層の下に
位置する領域に含まれる水素の含有量より少なくし、酸化物半導体層上にゲート絶縁層を
形成し、ソース電極層とドレイン電極層の間の領域であってゲート絶縁層上にゲート電極
を形成することを特徴としている。
【００１８】
また、本発明の一態様は、基板上にソース電極層とドレイン電極層を形成し、ソース電極
層及びドレイン電極層上に、水素を有する酸化物半導体層を形成し、酸化物半導体層上に
水素バリア層を形成し、水素バリア層をエッチングすることにより、少なくともソース電
極層及びドレイン電極層上に形成された酸化物半導体層上とソース電極層とドレイン電極
層の間の領域に形成された酸化物半導体層上の一部に水素バリア層を残存させると共に、
ソース電極層とドレイン電極層の間の領域に形成された酸化物半導体層の表面の一部を露
出させ、酸化処理を行うことにより酸化物半導体層から水素を選択的に脱離させ、酸化物
半導体層において、表面が露出した領域に含まれる水素の含有量を、水素バリア層の下に
位置する領域に含まれる水素の含有量より少なくし、酸化物半導体層上にゲート絶縁層を
形成し、ソース電極層とドレイン電極層の間の領域であってゲート絶縁層上にゲート電極
を形成することを特徴としている。
【００１９】
なお、本明細書中で用いることができる酸化物半導体の一例としては、ＩｎＭＯ３（Ｚｎ
Ｏ）ｍ（ｍ＞０、且つ、ｍは整数とは限らない）で表記されるものがある。ここで、Ｍは
、ガリウム（Ｇａ）、鉄（Ｆｅ）、ニッケル（Ｎｉ）、マンガン（Ｍｎ）及びコバルト（
Ｃｏ）から選ばれた一の金属元素又は複数の金属元素を示す。例えばＭとしてＧａが選択
される場合には、Ｇａのみの場合の他に、ＧａとＮｉや、ＧａとＦｅなど、Ｇａ以外の上
記金属元素が選択される場合を含む。また、上記酸化物半導体において、Ｍとして含まれ
る金属元素の他に、不純物元素としてＦｅ、Ｎｉなどの遷移金属元素、又は該遷移金属の
酸化物が含まれているものがある。本明細書においては、上記酸化物半導体のうち、Ｍと
して少なくともガリウムを含むものをＩｎ−Ｇａ−Ｚｎ−Ｏ系酸化物半導体と呼び、当該
材料を用いた薄膜をＩｎ−Ｇａ−Ｚｎ−Ｏ系非単結晶膜と呼ぶことがある。
【００２０】
なお、本明細書中において、酸化窒化シリコンとは、その組成として、窒素よりも酸素の
含有量が多いものであって、好ましくは、ラザフォード後方散乱法（ＲＢＳ：Ｒｕｔｈｅ
ｒｆｏｒｄ  Ｂａｃｋｓｃａｔｔｅｒｉｎｇ  Ｓｐｅｃｔｒｏｍｅｔｒｙ）及び水素前方
散乱法（ＨＦＳ：Ｈｙｄｒｏｇｅｎ  Ｆｏｒｗａｒｄｓｃａｔｔｅｒｉｎｇ  Ｓｐｅｃｔ
ｒｏｍｅｔｒｙ）を用いて測定した場合に、濃度範囲として酸素が５０〜７０原子％、窒
素が０．５〜１５原子％、シリコンが２５〜３５原子％、水素が０．１〜１０原子％の範
囲で含まれるものをいう。また、窒化酸化シリコンとは、その組成として、酸素よりも窒
素の含有量が多いものであって、好ましくは、ＲＢＳ及びＨＦＳを用いて測定した場合に
、濃度範囲として酸素が５〜３０原子％、窒素が２０〜５５原子％、シリコンが２５〜３
５原子％、水素が１０〜３０原子％の範囲で含まれるものをいう。ただし、酸化窒化シリ
コン又は窒化酸化シリコンを構成する原子の合計を１００原子％としたとき、窒素、酸素
、シリコン及び水素の含有比率が上記の範囲内に含まれるものとする。
【００２１】
なお、本明細書中において半導体装置とは、半導体特性を利用することで機能しうる装置
全般を指し、表示装置、半導体回路および電子機器は全て半導体装置に含まれる。また、
本明細書中において表示装置とは、発光装置や液晶表示装置を含む。発光装置は発光素子
を含み、液晶表示装置は液晶素子を含む。発光素子は、電流または電圧によって輝度が制
御される素子をその範疇に含んでおり、具体的には無機ＥＬ（Ｅｌｅｃｔｒｏ  Ｌｕｍｉ
ｎｅｓｃｅｎｃｅ）素子、有機ＥＬ素子等が含まれる。
【発明の効果】
【００２２】
水素を有する酸化物半導体層上に水素バリア層を選択的に設け、酸化処理を行うことによ
り酸化物半導体層から選択的に水素を脱離させることにより、酸化物半導体層中の任意の
領域に導電率が異なる領域を形成することができる。
【図面の簡単な説明】
【００２３】
【図１】実施の形態１に係るトランジスタの作製方法の一例を説明する図。
【図２】実施の形態１に係るトランジスタの作製方法の一例を説明する図。
【図３】実施の形態２に係るトランジスタの作製方法の一例を説明する図。
【図４】実施の形態２に係るトランジスタの作製方法の一例を説明する図。
【図５】実施の形態２に係るトランジスタの作製方法の一例を説明する図。
【図６】実施の形態３に係るトランジスタの作製方法の一例を説明する図。
【図７】実施の形態４に係るトランジスタの作製方法の一例を説明する図。
【図８】実施の形態４に係るトランジスタの作製方法の一例を説明する図。
【図９】実施の形態５に係る半導体装置の作製方法の一例を説明する図。
【図１０】実施の形態５に係る半導体装置の作製方法の一例を説明する図。
【図１１】実施の形態５に係る半導体装置の作製方法の一例を説明する図。
【図１２】実施の形態５に係る半導体装置の作製方法の一例を説明する図。
【図１３】実施の形態５に係る半導体装置の作製方法の一例を説明する図。
【図１４】実施の形態５に係る半導体装置の作製方法の一例を説明する図。
【図１５】実施の形態５に係る半導体装置の作製方法の一例を説明する図。
【図１６】実施の形態６に係る半導体装置の一例を説明する図。
【図１７】実施の形態６に係る半導体装置の一例を説明する図。
【図１８】実施の形態７に係る半導体装置の一例を説明する図。
【図１９】実施の形態８に係る半導体装置の画素等価回路の一例を説明する図。
【図２０】実施の形態８に係る半導体装置の一例を説明する図。
【図２１】実施の形態８に係る半導体装置の一例を説明する図。
【図２２】電子ペーパーの使用形態の一例を説明する図。
【図２３】電子書籍の一例を示す外観図。
【図２４】テレビジョン装置およびデジタルフォトフレームの例を示す外観図。
【図２５】遊技機の例を示す外観図。
【図２６】携帯電話機の一例を示す外観図。
【発明を実施するための形態】
【００２４】
実施の形態について、図面を用いて詳細に説明する。但し、本発明は以下に示す実施の形
態の記載内容に限定されず、発明の趣旨から逸脱することなく形態及び詳細を様々に変更
し得ることは当業者にとって自明である。また、異なる実施の形態に係る構成は、適宜組
み合わせて実施することができる。なお、以下に説明する発明の構成において、同一部分
又は同様な機能を有する部分には同一の符号を用い、その繰り返しの説明は省略する。
【００２５】
（実施の形態１）
本実施の形態では、トランジスタの作製方法の一例について、図面を参照して説明する。
【００２６】
はじめに、基板２０１上に水素を有する酸化物半導体層１０８を形成する（図１（Ａ）参
照）。
【００２７】
酸化物半導体層１０８は、水素又は重水素を添加すると電気抵抗が低下する材料で設ける
ことができる。例えば、酸化物半導体層１０８として、少なくともインジウム、亜鉛、ガ
リウム及び水素を有する酸化物半導体で形成することができる。この場合、Ｉｎ、Ｇａ、
及びＺｎを含む酸化物半導体ターゲット（例えば、Ｉｎ２Ｏ３：Ｇａ２Ｏ３：ＺｎＯ＝１
：１：１）を用いたスパッタ法で、水素ガスを導入して成膜することにより水素を有する
酸化物半導体層１０８を形成することができる。
【００２８】
成膜雰囲気に水素を導入して酸化物半導体層１０８を形成することにより、酸化物半導体
層１０８を厚く形成する場合であっても、当該酸化物半導体層１０８中に水素を均一に添
加することができる。
【００２９】
スパッタの条件としては、例えば、基板２０１とターゲットとの距離を３０ｍｍ〜５００
ｍｍ、圧力を０．０１Ｐａ〜２．０Ｐａ、直流（ＤＣ）電源を０．２５ｋＷ〜５．０ｋＷ
、温度を２０℃〜１００℃、雰囲気を水素とアルゴン雰囲気、水素と酸素雰囲気、又は水
素とアルゴンと酸素との混合雰囲気とすることができる。
【００３０】
また、水素ガスの代わりに、水蒸気、アンモニア、アルコール等の炭化水素を用いてもよ
い。
【００３１】
上記のスパッタ法としては、スパッタ用電源に高周波電源を用いるＲＦスパッタ法や、直
流電源を用いるＤＣスパッタ法、パルス的に直流バイアスを加えるパルスＤＣスパッタ法
などを用いることができる。
【００３２】
なお、本実施の形態において、酸化物半導体層１０８は、Ｉｎ−Ｇａ−Ｚｎ−Ｏ系非単結
晶膜に限られず、他にも、水素又は重水素を添加すると電気抵抗が低下する材料（例えば
、酸化亜鉛（ＺｎＯ）、酸化インジウム亜鉛（ＩＺＯ）、ガリウムを添加した酸化亜鉛（
ＧＺＯ）等）で設けることができる。これらの材料を用いる場合であっても、水素を導入
しながら成膜を行うことにより、水素が含有された酸化物半導体層を形成することができ
る。
【００３３】
また、水素を有する酸化物半導体の作製方法としては、上述したように酸化物半導体層１
０８の成膜雰囲気に水素を導入する方法の他、酸化物半導体層１０８の形成後に当該酸化
物半導体層１０８に水素プラズマ処理、イオン注入法又はイオンドーピング法等を用いて
水素を添加してもよい。
【００３４】
また、酸化処理前において、酸化物半導体層１０８の水素濃度が１×１０１８ａｔｏｍｓ
／ｃｍ３〜１×１０２３ａｔｏｍｓ／ｃｍ３となるように酸化物半導体層１０８を形成す
ることが好ましい。
【００３５】
なお、膜中における水素濃度は、二次イオン質量分析法（ＳＩＭＳ：Ｓｅｃｏｎｄａｒｙ
Ｉｏｎ  Ｍａｓｓ  Ｓｐｅｃｔｒｏｍｅｔｒｙ）を用いて測定を行うことができる。
【００３６】
次に、酸化物半導体層１０８上に水素バリア層１１２を形成する（図１（Ｂ）参照）。
【００３７】
水素バリア層１１２は、後に行われる熱処理等の酸化処理時に酸化物半導体層１０８から
脱離する水素をブロッキングする機能を有する膜であればよい。水素バリア層１１２は、
例えば、窒化シリコン、窒化酸化シリコン、酸化シリコン、酸化窒化シリコン、酸化アル
ミニウム、窒化アルミニウム、酸化窒化アルミニウム、酸化チタン、酸化タンタル、窒化
チタン、窒化タンタルのうちのいずれか１つからなる単層膜又は２つ以上からなる積層膜
とすることができる。
【００３８】
水素バリア層１１２を設けることにより、後に行われる酸化処理時に水素バリア層１１２
の下に位置する酸化物半導体層１０８から水素が脱離することを抑制することができる。
【００３９】
次に、水素バリア層１１２をエッチングして一部（水素バリア層１１３）を残存させ、酸
化物半導体層１０８の一部を露出させる（図１（Ｃ）参照）。
【００４０】
なお、水素バリア層１１３を、液滴吐出法やスクリーン印刷法等を用いて基板２０１上に
選択的に形成することも可能である。この場合、水素バリア層１１２のエッチング工程を
省略することができる。
【００４１】
次に、酸化処理を行うことにより酸化物半導体層１０８から水素を脱離させ、酸化物半導
体層１０８に第１の領域１０８ａと当該第１の領域１０８ａより水素の含有量が少ない第
２の領域１０８ｂを形成する（図１（Ｄ）参照）。酸化処理を行うことにより、第２の領
域１０８ｂの導電率は第１の領域１０８ａの導電率より低くなる。
【００４２】
酸化処理としては、酸素雰囲気（大気雰囲気を含む）、窒素雰囲気での熱処理、酸素プラ
ズマ処理等を行うことができる。又は、これらの処理を組み合わせて行ってもよい。なお
、熱処理は、１５０℃〜１０００℃、好ましくは２００℃〜５００℃で行うことができる
。
【００４３】
酸化処理を行うことにより、酸化物半導体層１０８において水素バリア層１１３が形成さ
れていない部分（露出した部分）から膜中に含まれる水素が選択的に多く雰囲気中に脱離
し、第２の領域１０８ｂが形成される。
【００４４】
なお、図１（Ｄ）では、便宜上、水素バリア層１１３の下に水素の含有量が多い第１の領
域１０８ａが設けられ、水素バリア層１１３が設けられていない領域に水素の含有量が少
ない第２の領域１０８ｂが設けられる場合を示しているが、本実施の形態は第１の領域１
０８ａと第２の領域１０８ｂの間に水素の濃度勾配が形成される場合も含んでいる。
【００４５】
また、酸化処理として、酸化物半導体層１０８に接して当該酸化物半導体層１０８中の水
素を吸着させる層（水素吸着層）を設けた後に熱処理を行ってもよい。例えば、酸化物半
導体層１０８の一部を露出させた後（図１（Ｃ）参照）、少なくとも露出した酸化物半導
体層１０８に接するように水素吸着層１１５を形成し（図２（Ａ）参照）、その後、熱処
理を行うことができる。この場合、熱処理により水素吸着層１１５に接する酸化物半導体
層１０８中の水素は水素吸着層１１５に移動し、酸化物半導体層１０８に第２の領域１０
８ｂが形成される（図２（Ｂ）参照）。
【００４６】
水素吸着層１１５は、酸化処理時に酸化物半導体層１０８中の水素を吸着し当該酸化物半
導体層１０８の領域の水素濃度を効果的に低減できる膜であればよい。また、酸化物半導
体層１０８に水素バリア層１１３及び水素吸着層１１５を接して設ける場合には、酸化処
理時に酸化物半導体層１０８において、水素バリア層１１３が接する領域と比較して水素
吸着層１１５が接する領域からより多くの水素を脱離させるように水素吸着層１１５に用
いる材料を選択する。
【００４７】
水素吸着層１１５としては、アモルファスシリコン、多結晶シリコン、酸化タングステン
のうちのいずれか１つからなる単層膜又は２つ以上からなる積層膜とすることができる。
他にも、水素吸着層１１５として、多孔質シリコン等の多孔質構造を有する膜を用いるこ
とができる。
【００４８】
水素吸着層１１５は、酸化処理後に除去すればよい。なお、後の工程において、水素吸着
層１１５から酸化物半導体層１０８への水素の拡散（逆拡散）が問題とならない場合には
、水素吸着層１１５を残存させてもよい。例えば、酸化物半導体層１０８から水素吸着層
１１５へ取り込まれた水素が熱処理により水素吸着層１１５から外部へ放出されている場
合には、水素吸着層１１５を残存させることができる。この場合、水素吸着層１１５を除
去する工程を省略することができる。
【００４９】
その後、酸化物半導体層１０８において、水素の含有量が相対的に少ない第２の領域１０
８ｂをチャネル形成領域とし、第１の領域１０８ａをソース領域及びドレイン領域とする
トランジスタを形成することができる。
【００５０】
なお、酸化物半導体層１０８の第２の領域１０８ｂをトランジスタのチャネル形成領域と
して用いる場合には、酸化処理により酸化物半導体層１０８の第２の領域１０８ｂの水素
濃度を１×１０１６ａｔｏｍｓ／ｃｍ３以上、１×１０２１ａｔｏｍｓ／ｃｍ３以下とす
ることが好ましい。
【００５１】
このように、水素を有する酸化物半導体層１０８に水素バリア層１１３を選択的に形成し
、その後酸化物半導体層１０８の所定の領域から選択的に水素を多く脱離させることによ
り、酸化物半導体層１０８に導電率が異なる領域を形成することができる。この場合、水
素バリア層１１３を設ける位置を制御することにより、酸化物半導体層１０８において導
電率が異なる領域を任意に形成することができる。また、あらかじめ膜中に水素を有する
酸化物半導体層１０８を形成した後、所定の領域から水素を脱離させることにより、酸化
物半導体層１０８の厚さ方向においても水素を含有させることができる。特に、酸化物半
導体層１０８の膜中に水素を均一に添加することにより、酸化物半導体層１０８に設けら
れたソース領域及びドレイン領域の導電率のばらつきを低減することができる。
【００５２】
なお、本実施の形態において、トランジスタの構造は、トップゲート型としてもよいし、
ボトムゲート型としてもよい。
【００５３】
トップゲート型とする場合には、図１（Ｄ）の工程の後に、酸化物半導体層１０８の第２
の領域１０８ｂ上にゲート絶縁層を介してゲート電極を形成すればよい。また、ボトムゲ
ート型とする場合には、図１（Ａ）の工程の前に、あらかじめ酸化物半導体層１０８の第
２の領域１０８ｂの下にゲート絶縁層を介してゲート電極を形成しておけばよい。
【００５４】
なお、本実施の形態は、他の実施の形態と適宜組み合わせて用いることができる。
【００５５】
（実施の形態２）
本実施の形態では、上記実施の形態１で示した構成において、トランジスタの構造をボト
ムゲート型とする場合の作製方法の一例に関して図面を参照して説明する。
【００５６】
まず、基板１００上にゲート電極１０２を形成し、続いて当該ゲート電極１０２上にゲー
ト絶縁層１０４を形成し、その後、ゲート絶縁層１０４上にソース電極層１０６ａ及びド
レイン電極層１０６ｂを形成する（図３（Ａ）参照）。
【００５７】
基板１００は、絶縁表面を有する基板であればよく、例えば、ガラス基板を用いることが
できる。他にも、基板１００として、セラミック基板、石英基板やサファイア基板等の絶
縁体でなる絶縁性基板、シリコン等の半導体材料でなる半導体基板の表面を絶縁材料で被
覆したもの、金属やステンレス等の導電体でなる導電性基板の表面を絶縁材料で被覆した
ものを用いることができる。また、作製工程の熱処理に耐えられるのであれば、プラスチ
ック基板を用いることもできる。
【００５８】
ゲート電極１０２は、導電層を基板１００全面に形成した後、フォトリソグラフィ法を用
いて、導電層をエッチングすることにより形成することができる。ゲート電極１０２には
ゲート配線等、上記導電層によって形成される電極や配線が含まれる。
【００５９】
ゲート電極１０２は、アルミニウム（Ａｌ）、銅（Ｃｕ）、モリブデン（Ｍｏ）、タング
ステン（Ｗ）、チタン（Ｔｉ）等の導電性材料で形成することが望ましい。なお、配線及
び電極としてアルミニウムを用いる場合、アルミニウム単体では耐熱性が低く、腐蝕しや
すい等の問題点があるため、耐熱性導電性材料と組み合わせて形成することが好ましい。
【００６０】
耐熱性導電性材料は、チタン（Ｔｉ）、タンタル（Ｔａ）、タングステン（Ｗ）、モリブ
デン（Ｍｏ）、クロム（Ｃｒ）、ネオジム（Ｎｄ）、スカンジウム（Ｓｃ）から選ばれた
元素、上述した元素を成分とする合金、上述した元素を組み合わせた合金、又は上述した
元素を成分とする窒化物で形成することができる。これらの耐熱性導電性材料からなる膜
とアルミニウム（又は銅）を積層させて、配線や電極を形成すればよい。
【００６１】
なお、ゲート電極１０２を、液滴吐出法やスクリーン印刷法等を用いて基板１００上に選
択的に形成することも可能である。
【００６２】
ゲート絶縁層１０４は、酸化シリコン膜、酸化窒化シリコン膜、窒化シリコン膜、窒化酸
化シリコン膜、酸化アルミニウム膜又は酸化タンタル膜等で形成することができる。また
、これらの膜を積層させて設けてもよい。これらの膜は、スパッタ法等を用いて膜厚を５
０ｎｍ以上２５０ｎｍ以下で形成することができる。例えば、ゲート絶縁層１０４として
、スパッタ法により酸化シリコン膜を１００ｎｍの厚さで形成することができる。
【００６３】
ソース電極層１０６ａ及びドレイン電極層１０６ｂは、ゲート絶縁層１０４上に導電層を
形成した後、フォトリソグラフィ法を用いて、当該導電層をエッチングすることにより形
成することができる。ここでは、一例として、ソース電極層１０６ａとドレイン電極層１
０６ｂの一部がゲート絶縁層１０４を介してゲート電極１０２と重なるように形成する場
合を示している。
【００６４】
ソース電極層１０６ａ及びドレイン電極層１０６ｂは、スパッタ法や真空蒸着法等を用い
て、アルミニウム（Ａｌ）、銅（Ｃｕ）、チタン（Ｔｉ）、タンタル（Ｔａ）、タングス
テン（Ｗ）、モリブデン（Ｍｏ）、クロム（Ｃｒ）、ネオジム（Ｎｄ）、スカンジウム（
Ｓｃ）から選ばれた元素を含む金属、上述の元素を成分とする合金、または、上述の元素
を成分とする窒化物等からなる材料で形成することができる。
【００６５】
例えば、ソース電極層１０６ａ及びドレイン電極層１０６ｂを、モリブデン膜やチタン膜
の単層構造で形成することができる。また、ソース電極層１０６ａ及びドレイン電極層１
０６ｂを積層構造で形成してもよく、例えば、アルミニウム膜とチタン膜との積層構造と
することができきる。また、チタン膜と、アルミニウム膜と、チタン膜とを順に積層した
３層構造としてもよい。また、モリブデン膜とアルミニウム膜とモリブデン膜とを順に積
層した３層構造としてもよい。また、これらの積層構造に用いるアルミニウム膜として、
ネオジムを含むアルミニウム（Ａｌ−Ｎｄ）膜を用いてもよい。さらに、ソース電極層１
０６ａ及びドレイン電極層１０６ｂを、シリコンを含むアルミニウム膜の単層構造として
もよい。
【００６６】
なお、ソース電極層１０６ａ及びドレイン電極層１０６ｂを、液滴吐出法やスクリーン印
刷法等を用いて基板１００上に選択的に形成することも可能である。
【００６７】
図３（Ａ）において形成されたソース電極層１０６ａはトランジスタのソースとして機能
し、ドレイン電極層１０６ｂはトランジスタのドレインとして機能する。なお、トランジ
スタの駆動方法によっては、ソース電極層１０６ａがドレインとして機能し、ドレイン電
極層１０６ｂがソースとして機能する場合もある。
【００６８】
次に、ゲート絶縁層１０４、ソース電極層１０６ａ及びドレイン電極層１０６ｂを覆うよ
うに酸化物半導体層１０８を形成する（図３（Ｂ）参照）。
【００６９】
酸化物半導体層１０８は、水素又は重水素を添加すると電気抵抗が低下する材料で設けれ
ばよく、例えば、Ｉｎ−Ｇａ−Ｚｎ−Ｏ系非単結晶膜、酸化亜鉛（ＺｎＯ）、酸化インジ
ウム亜鉛（ＩＺＯ）、ガリウムを添加した酸化亜鉛（ＧＺＯ）等の酸化物半導体で設けれ
ばよい。また、これらの酸化物半導体を成膜する際に、雰囲気中に水素を導入することに
より水素を含有する酸化物半導体層１０８を形成することができる。成膜雰囲気に水素を
導入して酸化物半導体層１０８を形成することにより、酸化物半導体層１０８を厚く形成
する場合であっても、当該酸化物半導体層１０８中に水素を均一に添加することができる
。
【００７０】
なお、酸化物半導体層１０８の形成後に当該酸化物半導体層１０８に水素プラズマ処理、
イオン注入法又はイオンドーピング法を用いて水素を添加してもよい。
【００７１】
次に、酸化物半導体層１０８をエッチングして島状の酸化物半導体層１１０を形成した後
、酸化物半導体層１１０上に水素バリア層１１２を形成する（図３（Ｃ）参照）。
【００７２】
なお、酸化物半導体層１０８をエッチングする前に水素バリア層１１２を形成し、その後
、酸化物半導体層１０８及び水素バリア層１１２をエッチングしてもよい。
【００７３】
次に、水素バリア層１１２をエッチングして一部（水素バリア層１１３）を残存させると
共に、ゲート電極１０２の上であってソース電極層１０６ａとドレイン電極層１０６ｂの
間の領域に形成された酸化物半導体層１１０の表面を露出させる（図３（Ｄ）参照）。
【００７４】
図３（Ｄ）に示すように、酸化物半導体層１１０の端部を覆うように水素バリア層１１３
を残存させることにより、酸化処理において、酸化物半導体層１１０の端部からの水素が
脱離することを低減することができる。なお、酸化処理において、酸化物半導体層１１０
の端部からの水素の脱離が問題とならない場合（酸化物半導体層１１０の膜厚が小さい場
合等）には、水素バリア層１１３をソース電極層１０６ａ及びドレイン電極層１０６ｂ上
に形成された酸化物半導体層１１０上の一部に残存させる構成としてもよい。
【００７５】
また、水素バリア層１１２をエッチングする際に、露出する酸化物半導体層１１０の表面
も同時にエッチングされることにより膜減りする場合がある。この場合、酸化物半導体層
１１０において、露出する領域の膜厚が水素バリア層１１３の下に位置する領域の膜厚よ
り小さくなる。
【００７６】
なお、水素バリア層１１３を、液滴吐出法やスクリーン印刷法等を用いて基板１００上に
選択的に形成することも可能である。この場合、エッチング工程を省略することができる
。
【００７７】
次に、酸化処理を行うことにより酸化物半導体層１１０から水素を脱離させ、酸化物半導
体層１１０において、表面が露出した領域１１０ｃに含まれる水素の含有量を、水素バリ
ア層１１３の下に位置する領域１１０ａ、１１０ｂに含まれる水素の含有量より少なくす
る（図３（Ｅ）参照）。その結果、酸化物半導体層１１０において、ゲート電極１０２の
上であってソース電極層１０６ａとドレイン電極層１０６ｂの間に位置する領域にチャネ
ル形成領域を形成し、ソース電極層１０６ａ及びドレイン電極層１０６ｂ上に位置する領
域にソース領域とドレイン領域を形成することができる。
【００７８】
チャネル形成領域が形成される領域１１０ｃは、ソース領域が形成される領域１１０ａ及
びドレイン領域が形成される領域１１０ｂより水素の含有量が少なく、導電率が低い領域
となっている。つまり、酸化処理を行うことによって、酸化物半導体層１１０において水
素バリア層１１３が形成されていない部分（露出した部分）から膜中に含まれる水素が選
択的に多く脱離させることにより、チャネル形成領域を形成することができる。
【００７９】
なお、図３（Ｅ）では、便宜上、水素バリア層１１３の下に水素の含有量が多い領域１１
０ａ及び領域１１０ｂが設けられ、水素バリア層１１３が設けられていない領域に水素の
含有量が少ない領域１１０ｃが設けられる場合を示したが、本実施の形態では、領域１１
０ａと領域１１０ｃの間及び領域１１０ｂと領域１１０ｃの間に水素の濃度勾配が形成さ
れる場合も含んでいる。
【００８０】
また、酸化処理として、酸化物半導体層１１０に接して当該酸化物半導体層１１０中の水
素を吸着させる層（水素吸着層）を設けてもよい。例えば、酸化物半導体層１１０の一部
を露出させた後（図３（Ｄ）参照）、少なくとも露出した酸化物半導体層１１０に接する
ように水素吸着層１１５を形成し（図４（Ａ）参照）、その後、熱処理を行う。熱処理に
より水素吸着層１１５に接する酸化物半導体層１１０の水素が水素吸着層１１５へ移動し
、酸化物半導体層１１０に、チャネル形成領域が形成される領域１１０ｃ、ソース領域が
形成される領域１１０ａ及びドレイン領域が形成される領域１１０ｂを形成することがで
きる（図４（Ｂ）参照）。
【００８１】
水素吸着層１１５は、酸化処理後に除去すればよい。なお、後の工程において、水素吸着
層１１５から酸化物半導体層１１０への水素の拡散（逆拡散）が問題とならない場合には
、水素吸着層１１５を残存させてもよい。例えば、酸化物半導体層１１０から水素吸着層
１１５へ取り込まれた水素が熱処理により水素吸着層１１５から外部へ放出されている場
合には、水素吸着層１１５を残存させることができる。この場合、水素吸着層１１５を除
去する工程を省略することができる。
【００８２】
このように、水素を有する酸化物半導体層１１０上に水素バリア層１１３を選択的に形成
し、その後酸化物半導体層１１０の所定の領域から選択的に水素を多く脱離させることに
より、酸化物半導体層１１０に導電率が異なる領域を形成することができる。この場合、
水素バリア層１１３を設ける位置を制御することにより、酸化物半導体層１１０において
導電率が異なる領域を任意に形成することができる。また、あらかじめ膜中に水素を有す
る酸化物半導体層１１０を形成した後、所定の領域から水素を脱離させることにより、酸
化物半導体層１１０の厚さ方向においても水素を含有させることができる。特に、酸化物
半導体層１１０に水素を均一に添加することにより、酸化物半導体層１１０に設けられた
ソース領域及びドレイン領域の導電率のばらつきを低減することができる。
【００８３】
以上の工程により、酸化物半導体層をチャネル形成領域として用いるトランジスタ１２０
を形成することができる。
【００８４】
また、酸化物半導体層１１０、ソース電極層１０６ａ及びドレイン電極層１０６ｂ等を含
むトランジスタ１２０を覆うように、保護絶縁層を形成してもよい。保護絶縁層としては
、水素の含有量が少ない絶縁層で形成すればよい。例えば、ＣＶＤ法やスパッタ法等を用
いて、酸化シリコン膜、窒化シリコン膜、酸化窒化シリコン膜、窒化酸化シリコン膜、酸
化アルミニウム膜、窒化アルミニウム膜、酸化窒化アルミニウム膜、又は窒化酸化アルミ
ニウム膜の単層、又は積層で形成すればよい。
【００８５】
その後、各種電極や配線を形成することでトランジスタ１２０を具備する半導体装置が完
成する。
【００８６】
なお、図３では、ソース電極層１０６ａとドレイン電極層１０６ｂを結ぶ断面方向（基板
１００の表面と直交する面）から観察した際に、ゲート電極１０２の上であってソース電
極層１０６ａとドレイン電極層１０６ｂの間の領域に形成される酸化物半導体層１１０の
表面を全て露出させる場合を示したが、これに限られない。
【００８７】
例えば、図３（Ｄ）において、水素バリア層１１３をソース電極層１０６ａ及びドレイン
電極層１０６ｂ上に残存させると共に、ソース電極層１０６ａとドレイン電極層１０６ｂ
の間の領域に位置する酸化物半導体層１１０上の一部に残存してもよい。この場合、酸化
物半導体層１１０において、ソース電極層１０６ａとドレイン電極層１０６ｂの間に位置
する領域にもソース領域が形成される領域１１０ａとドレイン領域が形成される領域１１
０ｂを設けることができる（図５参照）。このような構成とした場合、ソース電極層１０
６ａ、ドレイン電極層１０６ｂとチャネル形成領域の間に、ソース電極層１０６ａ及びド
レイン電極層１０６ｂより抵抗が高く且つチャネル形成領域となる領域１１０ｃより抵抗
が小さい領域が設けられた構造となるため、接触抵抗を小さくすることができる。
【００８８】
また、上記図３〜図５で示した構成において、酸化処理における領域１１０ａ及び領域１
１０ｂからの水素の脱離をより効果的に抑制する観点からは、ソース電極層１０６ａ及び
ドレイン電極層１０６ｂの材料として水素バリア性を有する材料を選択することが好まし
い。
【００８９】
また、水素バリア層１１３を導電体で設け、ソース電極層１０６ａ、ドレイン電極層１０
６ｂと接するように設けることにより、水素バリア層１１３もソース電極層又はドレイン
電極層と機能させることができる。この場合、酸化物半導体層１１０とソース電極層の接
触面積及び酸化物半導体層１１０とドレイン電極層との接触面積が増大するため、酸化物
半導体層１１０とソース電極層のコンタクト抵抗及び酸化物半導体層１１０とドレイン電
極層のコンタクト抵抗を低減し、素子特性を向上することができる。
【００９０】
なお、本実施の形態は、他の実施の形態と適宜組み合わせて用いることができる。
【００９１】
（実施の形態３）
本実施の形態では、トランジスタをボトムゲート構造とする場合について、上記実施の形
態２と異なる作製方法に関して図面を参照して説明する。
【００９２】
まず、基板１００上にゲート電極１０２を形成し、続いて当該ゲート電極１０２上にゲー
ト絶縁層１０４を形成し、その後、ゲート絶縁層１０４上に酸化物半導体層１０８を形成
する（図６（Ａ）参照）。
【００９３】
次に、酸化物半導体層１０８をエッチングして島状の酸化物半導体層１１０を形成した後
（図６（Ｂ）参照）、酸化物半導体層１１０上に水素バリア層１１２を形成する（図６（
Ｃ）参照）。
【００９４】
次に、水素バリア層１１２をエッチングして一部（水素バリア層１１３）を残存させると
共に、ゲート電極１０２上に形成された酸化物半導体層１１０の表面を露出させる（図６
（Ｄ）参照）。
【００９５】
次に、酸化処理を行うことにより酸化物半導体層１１０から水素を脱離させ、酸化物半導
体層１１０において、表面が露出した領域１１０ｃに含まれる水素の含有量を、水素バリ
ア層１１３の下に位置する領域１１０ａ、１１０ｂに含まれる水素の含有量より少なくす
る（図６（Ｅ）参照）。その結果、酸化物半導体層１１０において、ゲート電極１０２上
に位置する領域にチャネル形成領域を形成し、当該チャネル形成領域に隣接してソース領
域及びドレイン領域を形成することができる。
【００９６】
チャネル形成領域が形成される領域１１０ｃは、ソース領域が形成される領域１１０ａ及
びドレイン領域が形成される領域１１０ｂより水素の含有量が少なく、導電率が小さい領
域となっている。つまり、酸化処理を行うことによって、酸化物半導体層１１０において
水素バリア層１１３が形成されていない部分（露出した部分）から膜中に含まれる水素が
選択的に多く脱離し、チャネル形成領域が形成される。
【００９７】
なお、図６（Ｅ）では、便宜上、水素バリア層１１３の下に水素の含有量が多い領域１１
０ａ及び領域１１０ｂが設けられ、水素バリア層１１３が設けられていない領域に水素の
含有量が少ない領域１１０ｃが設けられる場合を示したが、本実施の形態では、領域１１
０ａと領域１１０ｃの間及び領域１１０ｂと領域１１０ｃの間に水素の濃度勾配が形成さ
れる場合も含んでいる。
【００９８】
以上の工程により、酸化物半導体層をチャネル形成領域として用いるトランジスタ１３０
を形成することができる。
【００９９】
なお、図６で示す構成は、上記実施の形態２で示した構成と比較して、酸化物半導体層１
１０の下にソース電極層１０６ａ及びドレイン電極層１０６ｂを設けずにゲート絶縁層１
０４上に酸化物半導体層１０８を接して形成する場合を示している。ゲート絶縁層１０４
と酸化物半導体層１１０を接して設けたい場合（例えば、ゲート絶縁層１０４と酸化物半
導体層１０８を連続して成膜する場合）には、本実施の形態で示す作製方法を用いればよ
い。
【０１００】
また、酸化物半導体層１０８において、領域１１０ａと領域１１０ｂの抵抗が小さい場合
には、当該領域１１０ａ及び領域１１０ｂを配線や電極として用いることができる。もち
ろん、酸化物半導体層１０８上に層間絶縁層を介してソース電極層及びドレイン電極層を
設けた構成とすることもできる。
【０１０１】
また、水素バリア層１１３として、導電層を用いる場合、水素バリア層１１３をソース電
極層及びドレイン電極層として機能させることができる。
【０１０２】
なお、本実施の形態は、他の実施の形態と適宜組み合わせて用いることができる。
【０１０３】
（実施の形態４）
本実施の形態では、上記実施の形態１で示した構成において、トランジスタをトップゲー
ト構造とする場合の作製方法の一例に関して図面を参照して説明する。
【０１０４】
まず、基板１００上にソース電極層１０６ａ及びドレイン電極層１０６ｂを形成し、続い
てソース電極層１０６ａ及びドレイン電極層１０６ｂを覆うように酸化物半導体層１０８
を形成する（図７（Ａ）参照）。
【０１０５】
次に、酸化物半導体層１０８をエッチングして島状の酸化物半導体層１１０を形成した後
、酸化物半導体層１１０上に水素バリア層１１２を形成する（図７（Ｂ）参照）。
【０１０６】
次に、水素バリア層１１２をエッチングして一部（水素バリア層１１３）を残存させると
共に、ソース電極層１０６ａとドレイン電極層１０６ｂの間の領域に形成された酸化物半
導体層１１０の表面を露出させる（図７（Ｃ）参照）。
【０１０７】
次に、酸化処理を行うことにより酸化物半導体層１１０から水素を脱離させ、酸化物半導
体層１１０において、表面が露出した領域１１０ｃに含まれる水素の含有量を、水素バリ
ア層１１３の下に位置する領域１１０ａ、１１０ｂに含まれる水素の含有量より少なくす
る（図７（Ｄ）参照）。その結果、酸化物半導体層１１０において、ソース電極層１０６
ａとドレイン電極層１０６ｂの間に位置する領域にチャネル形成領域を形成し、ソース電
極層１０６ａ及びドレイン電極層１０６ｂ上に位置する領域にソース領域とドレイン領域
を形成することができる。
【０１０８】
チャネル形成領域が形成される領域１１０ｃは、ソース領域が形成される領域１１０ａ及
びドレイン領域が形成される領域１１０ｂより水素の含有量が少なく、導電率が小さい領
域となっている。つまり、酸化処理を行うことによって、酸化物半導体層１１０において
水素バリア層１１３が形成されていない部分（露出した部分）から膜中に含まれる水素が
選択的に多く脱離し、チャネル形成領域が形成される。
【０１０９】
なお、図７（Ｄ）では、便宜上、水素バリア層１１３の下に水素の含有量が多い領域１１
０ａ及び領域１１０ｂが設けられ、水素バリア層１１３が設けられていない領域に水素の
含有量が少ない領域１１０ｃが設けられる場合を示したが、本実施の形態では、領域１１
０ａと領域１１０ｃの間及び領域１１０ｂと領域１１０ｃの間に水素の濃度勾配が形成さ
れる場合も含んでいる。
【０１１０】
次に、酸化物半導体層１１０及び水素バリア層１１３上にゲート絶縁層１０４を形成し、
その後ゲート絶縁層１０４上にゲート電極１０２を形成する（図７（Ｅ）参照）。
【０１１１】
なお、ゲート電極１０２は、少なくとも酸化物半導体層１１０の領域１１０ｃと重なるよ
うに形成する。また、ゲート電極１０２と領域１１０ａ及び領域１１０ｂが重なるように
設けてもよい。
【０１１２】
このように、水素を有する酸化物半導体層１１０上に水素バリア層１１３を選択的に形成
し、その後酸化物半導体層１１０の所定の領域から選択的に水素を多く脱離させることに
より、酸化物半導体層１１０に導電率が異なる領域を形成することができる。この場合、
水素バリア層１１３を設ける位置を制御することにより、酸化物半導体層１１０において
導電率が異なる領域を任意に形成することができる。また、あらかじめ膜中に水素を有す
る酸化物半導体層１１０を形成した後、所定の領域から水素を脱離させることにより、酸
化物半導体層１１０の厚さ方向においても水素を含有させることができる。特に、酸化物
半導体層１１０に水素を均一に添加することにより、酸化物半導体層１１０に設けられた
ソース領域及びドレイン領域の導電率のばらつきを低減することができる。
【０１１３】
以上の工程により、酸化物半導体層をチャネル形成領域として用いるトランジスタ１４０
を形成することができる。
【０１１４】
また、トランジスタ１４０を覆うように、保護絶縁層を形成してもよい。
【０１１５】
その後、各種電極や配線を形成することでトランジスタ１４０を具備する半導体装置が完
成する。
【０１１６】
なお、図７（Ｃ）では、ソース電極層１０６ａとドレイン電極層１０６ｂを結ぶ断面方向
（基板１００の表面と直交する面）から観察した際に、ソース電極層１０６ａとドレイン
電極層１０６ｂの間の領域に形成される酸化物半導体層１１０の表面を全て露出させる場
合を示したが、これに限られない。
【０１１７】
例えば、図７（Ｃ）において、水素バリア層１１３をソース電極層１０６ａ及びドレイン
電極層１０６ｂ上に残存させると共に、ソース電極層１０６ａとドレイン電極層１０６ｂ
の間の領域に位置する酸化物半導体層１１０上の一部に残存させてもよい。この場合、酸
化物半導体層１１０において、ソース電極層１０６ａとドレイン電極層１０６ｂの間に位
置する領域にもソース領域が形成される領域１１０ａとドレイン領域が形成される領域１
１０ｂを設けることができる（図８（Ａ）参照）。このような構成とした場合、ソース電
極層１０６ａ、ドレイン電極層１０６ｂとチャネル形成領域の間に抵抗が小さい領域が設
けられた構造となるため、接触抵抗を小さくすることができる。
【０１１８】
また、図８（Ｂ）に示すように、酸化物半導体層１１０の端部を覆うように水素バリア層
１１３を形成してもよい。このような構成とすることにより、酸化処理の際に、酸化物半
導体層１１０の端部から水素が脱離することを抑制することができる。
【０１１９】
また、水素バリア層１１３を導電体で設け、ソース電極層１０６ａ、ドレイン電極層１０
６ｂと接するように設けることにより（図８（Ｃ）参照）、水素バリア層１１３もソース
電極層又はドレイン電極層と機能させることができる。この場合、酸化物半導体層１１０
とソース電極層の接触面積及び酸化物半導体層１１０とドレイン電極層との接触面積が増
大するため、酸化物半導体層１１０とソース電極層のコンタクト抵抗及び酸化物半導体層
１１０とドレイン電極層のコンタクト抵抗を低減し、素子特性を向上することができる。
【０１２０】
また、酸化物半導体層１１０が接する基板１００側に水素を拡散できるような構成として
もよい。この場合、基板１００と酸化物半導体層１１０の間に当該酸化物半導体層１１０
中から水素を拡散させやすい水素吸着層を形成してもよい。
【０１２１】
なお、本実施の形態は、他の実施の形態と適宜組み合わせて用いることができる。
【０１２２】
（実施の形態５）
本実施の形態では、トランジスタを具備する半導体装置の使用形態の一例である表示装置
の作製工程について、図面を用いて説明する。なお、本実施の形態で示す作製工程は多く
の部分で上記実施の形態２と共通している。したがって、以下においては、重複する部分
の説明は省略し、異なる点について詳細に説明する。なお、以下の説明において、図９、
図１０は断面図を示しており、図１１〜図１４は上面図を示している。
【０１２３】
はじめに、絶縁表面を有する基板１００上に配線及び電極（ゲート電極１０２を含むゲー
ト配線、容量配線３０８、第１の端子３２１）を形成する（図９（Ａ）、図１１参照）。
【０１２４】
容量配線３０８、第１の端子３２１はゲート電極１０２と同一の材料を用いて同時に形成
することができる。
【０１２５】
次に、ゲート電極１０２上にゲート絶縁層１０４を形成し、その後、ゲート絶縁層１０４
上に導電層１０６を形成する（図９（Ｂ）参照）。
【０１２６】
導電層１０６は、スパッタ法や真空蒸着法等を用いて、アルミニウム（Ａｌ）、銅（Ｃｕ
）、チタン（Ｔｉ）、タンタル（Ｔａ）、タングステン（Ｗ）、モリブデン（Ｍｏ）、ク
ロム（Ｃｒ）、ネオジム（Ｎｄ）、スカンジウム（Ｓｃ）から選ばれた元素を含む金属、
上述の元素を成分とする合金、または、上述の元素を成分とする窒化物等からなる材料で
形成することができる。
【０１２７】
例えば、導電層１０６を、モリブデン膜やチタン膜の単層構造で形成することができる。
また、導電層１０６を積層構造で形成してもよく、例えば、アルミニウム膜とチタン膜と
の積層構造とすることができきる。また、チタン膜と、アルミニウム膜と、チタン膜とを
順に積層した３層構造としてもよい。また、モリブデン膜とアルミニウム膜とモリブデン
膜とを順に積層した３層構造としてもよい。また、これらの積層構造に用いるアルミニウ
ム膜として、ネオジムを含むアルミニウム（Ａｌ−Ｎｄ）膜を用いてもよい。さらに、導
電層１０６を、シリコンを含むアルミニウム膜の単層構造としてもよい。
【０１２８】
図９（Ｂ）においては、ゲート絶縁層１０４を形成した後、当該ゲート絶縁層１０４にコ
ンタクトホール３１３を形成した後に導電層１０６を形成することにより、第１の端子３
２１と導電層１０６が電気的に接続するようにする。
【０１２９】
次に、導電層１０６をエッチングすることにより、ソース電極層１０６ａ、ドレイン電極
層１０６ｂ、接続電極３２０、第２の端子３２２を形成する（図９（Ｃ）、図１２参照）
。
【０１３０】
第２の端子３２２は、ソース配線（ソース電極層１０６ａを含むソース配線）と電気的に
接続する構成とすることができる。また、接続電極３２０は、ゲート絶縁層１０４に形成
されたコンタクトホール３１３を介して第１の端子３２１と直接接続する構成とすること
ができる。
【０１３１】
次に、ゲート絶縁層１０４、ソース電極層１０６ａ、ドレイン電極層１０６ｂ、接続電極
３２０、第２の端子３２２を覆うように酸化物半導体層１０８を形成する（図９（Ｄ）参
照）。
【０１３２】
次に、酸化物半導体層１０８をエッチングして島状の酸化物半導体層１１０を形成した後
、酸化物半導体層１１０上に水素バリア層１１２を形成する（図１０（Ａ）参照）。
【０１３３】
なお、酸化物半導体層１０８をエッチングする前に水素バリア層１１２を形成し、その後
、酸化物半導体層１０８及び水素バリア層１１２をエッチングしてもよい。
【０１３４】
次に、水素バリア層１１２をエッチングして一部（水素バリア層１１３）を残存させると
共に、ゲート電極１０２上であってソース電極層１０６ａとドレイン電極層１０６ｂの間
の領域に形成された酸化物半導体層１１０の表面を露出させた後、酸化処理を行うことに
より酸化物半導体層１１０から水素を脱離させる。その結果、酸化物半導体層１１０に、
チャネル形成領域が形成される領域１１０ｃ、ソース領域が形成される領域１１０ａ及び
ドレイン領域が形成される領域１１０ｂが形成される（図１０（Ｂ）、図１３参照）。
【０１３５】
チャネル形成領域が形成される領域１１０ｃは、ソース領域が形成される領域１１０ａ及
びドレイン領域が形成される領域１１０ｂより水素の含有量が少なく、導電率が小さい領
域となっている。つまり、酸化処理を行うことによって、酸化物半導体層１１０において
水素バリア層１１３が形成されていない部分（露出した部分）から膜中に含まれる水素が
選択的に多く脱離し、チャネル形成領域が形成される。
【０１３６】
また、図１０（Ｂ）、図１３に示すように、酸化物半導体層１１０の端部を覆うように水
素バリア層１１３を残存させることにより、酸化処理の際に、酸化物半導体層１１０の端
部からの水素が脱離することを効果的に低減することができる。
【０１３７】
なお、水素バリア層１１２をエッチングする際に、露出させる酸化物半導体層１１０の表
面も同時にエッチングされることにより膜減りする場合がある。この場合、酸化物半導体
層１１０において、露出する領域の膜厚が水素バリア層１１３の下に位置する領域の膜厚
より小さくなる。
【０１３８】
なお、水素バリア層１１３を、液滴吐出法やスクリーン印刷法等を用いて基板１００上に
選択的に形成することも可能である。この場合、エッチング工程を省略することができる
。
【０１３９】
次に、１００℃〜６００℃、代表的には２００℃〜４００℃の熱処理を行うことが好まし
い。例えば、窒素雰囲気下で３５０℃、１時間の熱処理を行う。この熱処理により島状の
酸化物半導体層１１０を構成する非単結晶膜の原子レベルの再配列が行われる。この熱処
理によりキャリアの移動を阻害する歪が解放されるため、ここでの熱処理（光アニールも
含む）は効果的である。なお、熱処理を行うタイミングは、酸化物半導体層１０８の成膜
後であれば特に限定されず、例えば、画素電極形成後に行ってもよい。また、この熱処理
と酸化処理の熱処理を併用して行ってもよい。
【０１４０】
また、露出している島状の酸化物半導体層１１０に、酸素ラジカル処理を行ってもよい。
酸素ラジカル処理を行うことにより島状の酸化物半導体層１１０をチャネル形成領域とす
る薄膜トランジスタをノーマリーオフとすることができる。また、ラジカル処理を行うこ
とにより、島状の酸化物半導体層１１０のエッチングによるダメージを回復することがで
きる。ラジカル処理はＯ２、Ｎ２Ｏ、好ましくは酸素を含むＮ２、酸素を含むＨｅ、酸素
を含むＡｒ雰囲気下で行うことが好ましい。また、上記雰囲気にＣｌ２やＣＦ４を加えた
雰囲気下で行ってもよい。
【０１４１】
次に、得られたトランジスタを覆うように保護絶縁層３４０を形成し、当該保護絶縁層３
４０を選択的にエッチングしてドレイン電極層１０６ｂに達するコンタクトホール３２５
、接続電極３２０に達するコンタクトホール３２６及び第２の端子３２２に達するコンタ
クトホール３２７を形成する（図１０（Ｃ）参照）。
【０１４２】
次に、ドレイン電極層１０６ｂと電気的に接続する透明導電層３１０、接続電極３２０に
電気的に接続する透明導電層３２８及び第２の端子３２２に電気的に接続する透明導電層
３２９を形成する（図１０（Ｄ）、図１４参照）。
【０１４３】
透明導電層３１０は画素電極として機能し、透明導電層３２８、３２９はＦＰＣとの接続
に用いられる電極または配線となる。より具体的には、接続電極３２０上に形成された透
明導電層３２８をゲート配線の入力端子として機能する接続用の端子電極として用い、第
２の端子３２２上に形成された透明導電層３２９をソース配線の入力端子として機能する
接続用の端子電極として用いることができる。
【０１４４】
また、容量配線３０８、ゲート絶縁層１０４、保護絶縁層３４０及び透明導電層３１０に
より保持容量を形成することができる。この場合、容量配線３０８と透明導電層３１０が
電極となり、ゲート絶縁層１０４と保護絶縁層３４０が誘電体となる。
【０１４５】
透明導電層３１０、３２８、３２９は、酸化インジウム（Ｉｎ２Ｏ３）、酸化インジウム
酸化スズ合金（Ｉｎ２Ｏ３−ＳｎＯ２、ＩＴＯと略記する）、酸化インジウム酸化亜鉛合
金（Ｉｎ２Ｏ３−ＺｎＯ）等をスパッタ法や真空蒸着法等を用いて形成することができる
。例えば、透明導電層を成膜した後、当該透明導電層上にレジストマスクを形成し、エッ
チングにより不要な部分を除去することにより透明導電層３１０、３２８、３２９を形成
することができる。
【０１４６】
以上の工程により、ボトムゲート型のｎチャネル型薄膜トランジスタや保持容量等の素子
を完成させることができる。そして、これらの素子を個々の画素に対応してマトリクス状
に配置することにより、アクティブマトリクス型の表示装置を作製するための一方の基板
とすることができる。本明細書では便宜上このような基板をアクティブマトリクス基板と
呼ぶ。
【０１４７】
アクティブマトリクス型の液晶表示装置を作製する場合には、アクティブマトリクス基板
と、対向電極が設けられた対向基板との間に液晶層を設け、アクティブマトリクス基板と
対向基板とを固定すればよい。
【０１４８】
また、本実施の形態で示す構成は、図１４の画素構成に限られない。他の構成の一例を図
１５に示す。図１５は容量配線３０８を設けず、画素電極として機能する透明導電層３１
０と、隣接する画素のゲート配線３０２とを電極とし、保護絶縁層３４０及びゲート絶縁
層１０４を誘電体として保持容量を形成する構成を示している。
【０１４９】
なお、本実施の形態は、他の実施の形態と適宜組み合わせて用いることができる。
【０１５０】
（実施の形態６）
本実施の形態では、薄膜トランジスタを作製し、該薄膜トランジスタを画素部、さらには
駆動回路に用いて表示機能を有する半導体装置（表示装置ともいう）を作製する場合につ
いて説明する。また、薄膜トランジスタを用いて作製された、駆動回路の一部または全体
を、画素部と同じ基板上に一体形成し、システムオンパネルを形成することができる。
【０１５１】
表示装置は表示素子を含む。表示素子としては液晶素子（液晶表示素子ともいう）、発光
素子（発光表示素子ともいう）を用いることができる。発光素子は、電流または電圧によ
って輝度が制御される素子をその範疇に含んでおり、具体的には無機ＥＬ（Ｅｌｅｃｔｒ
ｏ  Ｌｕｍｉｎｅｓｃｅｎｃｅ）素子、有機ＥＬ素子等が含まれる。また、電子インクな
ど、電気的作用によりコントラストが変化する表示媒体も適用することができる。
【０１５２】
また、表示装置は、表示素子が封止された状態にあるパネルと、該パネルにコントローラ
を含むＩＣ等を実装した状態にあるモジュールとを含む。さらに表示装置は、該表示装置
を作製する過程における、表示素子が完成する前の一形態に相当する素子基板に関し、該
素子基板は、電流を表示素子に供給するための手段を複数の各画素に備える。素子基板は
、具体的には、表示素子の画素電極のみが形成された状態であっても良いし、画素電極と
なる導電層を成膜した後であって、エッチングして画素電極を形成する前の状態であって
も良いし、あらゆる形態があてはまる。
【０１５３】
なお、本明細書中における表示装置とは、画像表示デバイス、表示デバイス、もしくは光
源（照明装置含む）を指す。また、コネクター、例えばＦＰＣ（Ｆｌｅｘｉｂｌｅ  Ｐｒ
ｉｎｔｅｄ  Ｃｉｒｃｕｉｔ）もしくはＴＡＢ（Ｔａｐｅ  Ａｕｔｏｍａｔｅｄ  Ｂｏｎ
ｄｉｎｇ）テープもしくはＴＣＰ（Ｔａｐｅ  Ｃａｒｒｉｅｒ  Ｐａｃｋａｇｅ）が取り
付けられたモジュール、ＴＡＢテープやＴＣＰの先にプリント配線板が設けられたモジュ
ール、または表示素子にＣＯＧ（Ｃｈｉｐ  Ｏｎ  Ｇｌａｓｓ）方式によりＩＣ（集積回
路）が直接実装されたモジュールも全て表示装置に含むものとする。
【０１５４】
本実施の形態では、薄膜トランジスタを具備する半導体装置として液晶表示装置の例を示
す。まず、半導体装置の一形態に相当する液晶表示パネルの外観及び断面について、図１
６を用いて説明する。図１６（Ａ１）（Ａ２）は、第１の基板４００１上に形成された酸
化物半導体層を有する薄膜トランジスタ４０１０、４０１１、及び液晶素子４０１３を、
第２の基板４００６との間にシール材４００５によって封止した、パネルの上面図であり
、図１６（Ｂ）は、図１６（Ａ１）（Ａ２）のＭ−Ｎにおける断面図に相当する。
【０１５５】
第１の基板４００１上に設けられた画素部４００２と、走査線駆動回路４００４とを囲む
ようにして、シール材４００５が設けられている。また画素部４００２と、走査線駆動回
路４００４の上に第２の基板４００６が設けられている。よって画素部４００２と、走査
線駆動回路４００４とは、第１の基板４００１とシール材４００５と第２の基板４００６
とによって、液晶層４００８と共に封止されている。また第１の基板４００１上のシール
材４００５によって囲まれている領域とは異なる領域に、別途用意された基板上に単結晶
半導体膜又は多結晶半導体膜で形成された信号線駆動回路４００３が実装されている。
【０１５６】
なお、別途形成した駆動回路の接続方法は、特に限定されるものではなく、ＣＯＧ方法、
ワイヤボンディング方法、或いはＴＡＢ方法などを用いることができる。図１６（Ａ１）
は、ＣＯＧ方法により信号線駆動回路４００３を実装する例であり、図１６（Ａ２）は、
ＴＡＢ方法により信号線駆動回路４００３を実装する例である。
【０１５７】
また、第１の基板４００１上に設けられた画素部４００２と、走査線駆動回路４００４は
、薄膜トランジスタを複数有しており、図１６（Ｂ）では、画素部４００２に含まれる薄
膜トランジスタ４０１０と、走査線駆動回路４００４に含まれる薄膜トランジスタ４０１
１とを例示している。薄膜トランジスタ４０１０、４０１１上には絶縁層４０２０、４０
２１が設けられている。
【０１５８】
薄膜トランジスタ４０１０、４０１１は、上記実施の形態で示した構造を適用することが
できる。本実施の形態において、薄膜トランジスタ４０１０、４０１１はｎチャネル型薄
膜トランジスタである。
【０１５９】
また、液晶素子４０１３が有する画素電極層４０３０は、薄膜トランジスタ４０１０と電
気的に接続されている。そして液晶素子４０１３の対向電極層４０３１は第２の基板４０
０６上に形成されている。画素電極層４０３０と対向電極層４０３１と液晶層４００８と
が重なっている部分が、液晶素子４０１３に相当する。なお、画素電極層４０３０、対向
電極層４０３１はそれぞれ配向膜として機能する絶縁層４０３２、４０３３が設けられ、
絶縁層４０３２、４０３３を介して液晶層４００８を挟持している。
【０１６０】
なお、第１の基板４００１、第２の基板４００６としては、ガラス、金属（代表的にはス
テンレス）、セラミックス、プラスチックを用いることができる。プラスチックとしては
、ＦＲＰ（Ｆｉｂｅｒｇｌａｓｓ−Ｒｅｉｎｆｏｒｃｅｄ  Ｐｌａｓｔｉｃｓ）板、ＰＶ
Ｆ（ポリビニルフルオライド）フィルム、ポリエステルフィルムまたはアクリル樹脂フィ
ルムを用いることができる。また、アルミニウムホイルをＰＶＦフィルムやポリエステル
フィルムで挟んだ構造のシートを用いることもできる。
【０１６１】
また、４０３５は絶縁層を選択的にエッチングすることで得られる柱状のスペーサであり
、画素電極層４０３０と対向電極層４０３１との間の距離（セルギャップ）を制御するた
めに設けられている。なお球状のスペーサを用いていても良い。また、対向電極層４０３
１は、薄膜トランジスタ４０１０と同一基板上に設けられる共通電位線と電気的に接続さ
れる。共通接続部を用いて、一対の基板間に配置される導電性粒子を介して対向電極層４
０３１と共通電位線とを電気的に接続することができる。なお、導電性粒子はシール材４
００５に含有させる。
【０１６２】
また、配向膜を用いないブルー相を示す液晶を用いてもよい。ブルー相は液晶相の一つで
あり、コレステリック液晶を昇温していくと、コレステリック相から等方相へ転移する直
前に発現する相である。ブルー相は狭い温度範囲でしか発現しないため、温度範囲を改善
するために５重量％以上のカイラル剤を混合させた液晶組成物を用いて液晶層４００８に
用いる。ブルー相を示す液晶とカイラル剤とを含む液晶組成物は、応答速度が１０μｓ〜
１００μｓと短く、光学的等方性であるため配向処理が不要であり、視野角依存性が小さ
い。
【０１６３】
なお、本実施の形態で示す液晶表示装置は透過型液晶表示装置の例であるが、液晶表示装
置は反射型液晶表示装置でも半透過型液晶表示装置でも適用できる。
【０１６４】
また、本実施の形態で示す液晶表示装置では、基板の外側（視認側）に偏光板を設け、内
側に着色層、表示素子に用いる電極層という順に設ける例を示すが、偏光板は基板の内側
に設けてもよい。また、偏光板と着色層の積層構造も本実施の形態に限定されず、偏光板
及び着色層の材料や作製工程条件によって適宜設定すればよい。また、ブラックマトリク
スとして機能する遮光膜を設けてもよい。
【０１６５】
また、本実施の形態では、薄膜トランジスタの表面凹凸を低減するため、及び薄膜トラン
ジスタの信頼性を向上させるため、薄膜トランジスタを保護層や平坦化絶縁層として機能
する絶縁層（絶縁層４０２０、絶縁層４０２１）で覆う構成となっている。なお、保護層
は、大気中に浮遊する有機物や金属物、水蒸気などの汚染不純物の侵入を防ぐためのもの
であり、緻密な膜が好ましい。保護層は、スパッタ法を用いて、酸化シリコン膜、窒化シ
リコン膜、酸化窒化シリコン膜、窒化酸化シリコン膜、酸化アルミニウム膜、窒化アルミ
ニウム膜、酸化窒化アルミニウム膜、又は窒化酸化アルミニウム膜の単層、又は積層で形
成すればよい。本実施の形態では保護層をスパッタ法で形成する例を示すが、特に限定さ
れず種々の方法で形成すればよい。
【０１６６】
ここでは、保護層として積層構造の絶縁層４０２０を形成する。ここでは、絶縁層４０２
０の一層目として、スパッタ法を用いて酸化シリコン膜を形成する。保護層として酸化シ
リコン膜を用いると、ソース電極層及びドレイン電極層として用いるアルミニウム膜のヒ
ロック防止に効果がある。
【０１６７】
また、絶縁層４０２０の二層目として絶縁層を形成する。ここでは、絶縁層４０２０の二
層目として、スパッタ法を用いて窒化シリコン膜を形成する。保護層として窒化シリコン
膜を用いると、ナトリウム等の可動イオンが半導体領域中に侵入して、ＴＦＴの電気特性
を変化させることを抑制することができる。
【０１６８】
また、保護層を形成した後に、半導体層のアニール（３００℃〜４００℃）を行ってもよ
い。
【０１６９】
また、平坦化絶縁層として絶縁層４０２１を形成する。絶縁層４０２１としては、ポリイ
ミド、アクリル、ベンゾシクロブテン、ポリアミド、エポキシ等の、耐熱性を有する有機
材料を用いることができる。また上記有機材料の他に、低誘電率材料（ｌｏｗ−ｋ材料）
、シロキサン系樹脂、ＰＳＧ（リンガラス）、ＢＰＳＧ（リンボロンガラス）等を用いる
ことができる。なお、これらの材料で形成される絶縁層を複数積層させることで、絶縁層
４０２１を形成してもよい。
【０１７０】
なおシロキサン系樹脂とは、シロキサン系材料を出発材料として形成されたＳｉ−Ｏ−Ｓ
ｉ結合を含む樹脂に相当する。シロキサン系樹脂は置換基としては有機基（例えばアルキ
ル基やアリール基）やフルオロ基を用いても良い。また、有機基はフルオロ基を有してい
ても良い。
【０１７１】
絶縁層４０２１の形成法は、特に限定されず、その材料に応じて、スパッタ法、ＳＯＧ法
、スピンコート、ディップ、スプレー塗布、液滴吐出法（インクジェット法、スクリーン
印刷、オフセット印刷等）、ドクターナイフ、ロールコーター、カーテンコーター、ナイ
フコーター等を用いることができる。絶縁層４０２１を材料液を用いて形成する場合、ベ
ークする工程で同時に、半導体層のアニール（３００℃〜４００℃）を行ってもよい。絶
縁層４０２１の焼成工程と半導体層のアニールを兼ねることで効率よく半導体装置を作製
することが可能となる。
【０１７２】
画素電極層４０３０、対向電極層４０３１は、酸化タングステンを含むインジウム酸化物
、酸化タングステンを含むインジウム亜鉛酸化物、酸化チタンを含むインジウム酸化物、
酸化チタンを含むインジウム錫酸化物、インジウム錫酸化物（以下、ＩＴＯと示す。）、
インジウム亜鉛酸化物、酸化ケイ素を添加したインジウム錫酸化物などの透光性を有する
導電性材料を用いることができる。
【０１７３】
また、画素電極層４０３０、対向電極層４０３１として、導電性高分子（導電性ポリマー
ともいう）を含む導電性組成物を用いて形成することができる。導電性組成物を用いて形
成した画素電極は、波長５５０ｎｍにおける透光率が７０％以上であることが好ましい。
また、導電性組成物に含まれる導電性高分子の抵抗率が０．１Ω・ｃｍ以下であることが
好ましい。
【０１７４】
導電性高分子としては、いわゆるπ電子共役系導電性高分子が用いることができる。例え
ば、ポリアニリンまたはその誘導体、ポリピロールまたはその誘導体、ポリチオフェンま
たはその誘導体、若しくはこれらの２種以上の共重合体などがあげられる。
【０１７５】
また別途形成された信号線駆動回路４００３と、走査線駆動回路４００４または画素部４
００２に与えられる各種信号及び電位は、ＦＰＣ４０１８から供給されている。
【０１７６】
本実施の形態では、接続端子電極４０１５が、液晶素子４０１３が有する画素電極層４０
３０と同じ導電層から形成され、端子電極４０１６は、薄膜トランジスタ４０１０、４０
１１のソース電極層及びドレイン電極層と同じ導電層で形成されている。
【０１７７】
接続端子電極４０１５は、ＦＰＣ４０１８が有する端子と、異方性導電層４０１９を介し
て電気的に接続されている。
【０１７８】
また図１６においては、信号線駆動回路４００３を別途形成し、第１の基板４００１に実
装している例を示しているが、本実施の形態はこの構成に限定されない。走査線駆動回路
を別途形成して実装しても良いし、信号線駆動回路の一部または走査線駆動回路の一部の
みを別途形成して実装しても良い。
【０１７９】
図１７は、半導体装置の一形態に相当する液晶表示モジュールにＴＦＴ基板２６００を用
いて構成する一例を示している。
【０１８０】
図１７は液晶表示モジュールの一例であり、ＴＦＴ基板２６００と対向基板２６０１がシ
ール材２６０２により固着され、その間にＴＦＴ等を含む画素部２６０３、液晶層を含む
表示素子２６０４、着色層２６０５が設けられ表示領域を形成している。着色層２６０５
はカラー表示を行う場合に必要であり、ＲＧＢ方式の場合は、赤、緑、青の各色に対応し
た着色層が各画素に対応して設けられている。ＴＦＴ基板２６００と対向基板２６０１の
外側には偏光板２６０６、偏光板２６０７、拡散板２６１３が配設されている。光源は冷
陰極管２６１０と反射板２６１１により構成され、回路基板２６１２は、フレキシブル配
線基板２６０９によりＴＦＴ基板２６００の配線回路部２６０８と接続され、コントロー
ル回路や電源回路などの外部回路が組みこまれている。また偏光板と、液晶層との間に位
相差板を有した状態で積層してもよい。
【０１８１】
液晶表示モジュールには、ＴＮ（Ｔｗｉｓｔｅｄ  Ｎｅｍａｔｉｃ）モード、ＩＰＳ（Ｉ
ｎ−Ｐｌａｎｅ−Ｓｗｉｔｃｈｉｎｇ）モード、ＦＦＳ（Ｆｒｉｎｇｅ  Ｆｉｅｌｄ  Ｓ
ｗｉｔｃｈｉｎｇ）モード、ＭＶＡ（Ｍｕｌｔｉ−ｄｏｍａｉｎ  Ｖｅｒｔｉｃａｌ  Ａ
ｌｉｇｎｍｅｎｔ）モード、ＰＶＡ（Ｐａｔｔｅｒｎｅｄ  Ｖｅｒｔｉｃａｌ  Ａｌｉｇ
ｎｍｅｎｔ）モード、ＡＳＭ（Ａｘｉａｌｌｙ  Ｓｙｍｍｅｔｒｉｃ  ａｌｉｇｎｅｄ  
Ｍｉｃｒｏ−ｃｅｌｌ）モード、ＯＣＢ（Ｏｐｔｉｃａｌ  Ｃｏｍｐｅｎｓａｔｅｄ  Ｂ
ｉｒｅｆｒｉｎｇｅｎｃｅ）モード、ＦＬＣ（Ｆｅｒｒｏｅｌｅｃｔｒｉｃ  Ｌｉｑｕｉ
ｄ  Ｃｒｙｓｔａｌ）モード、ＡＦＬＣ（ＡｎｔｉＦｅｒｒｏｅｌｅｃｔｒｉｃ  Ｌｉｑ
ｕｉｄ  Ｃｒｙｓｔａｌ）モードなどを用いることができる。
【０１８２】
以上の工程により、半導体装置として信頼性の高い液晶表示装置を作製することができる
。
【０１８３】
本実施の形態は、他の実施の形態に記載した構成と適宜組み合わせて実施することが可能
である。
【０１８４】
（実施の形態７）
本実施の形態では、トランジスタを具備する半導体装置の一例として電子ペーパーを示す
。
【０１８５】
図１８は、半導体装置の一例としてアクティブマトリクス型の電子ペーパーを示す。半導
体装置に用いられる薄膜トランジスタ５８１としては、上記実施の形態１〜５で示す薄膜
トランジスタと同様に作製できる。
【０１８６】
図１８の電子ペーパーは、ツイストボール表示方式を用いた表示装置の例である。ツイス
トボール表示方式とは、白と黒に塗り分けられた球形粒子を表示素子に用いる電極層であ
る第１の電極層及び第２の電極層の間に配置し、第１の電極層及び第２の電極層に電位差
を生じさせることによって、球形粒子の向きを制御し、表示を行う方法である。
【０１８７】
基板５８０上に設けられた薄膜トランジスタ５８１はボトムゲート構造の薄膜トランジス
タであり、ソース電極層又はドレイン電極層が第１の電極層５８７と、絶縁層５８３、５
８４、５８５に形成されたコンタクトホールを介して電気的に接続している。第１の電極
層５８７と第２の電極層５８８との間には、黒色領域５９０ａ及び白色領域５９０ｂを有
し、周りに液体で満たされているキャビティ５９４を含む球形粒子５８９が設けられてお
り、球形粒子５８９の周囲は樹脂等の充填材５９５が設けられている（図１８参照）。図
１８においては、第１の電極層５８７が画素電極に相当し、第２の電極層５８８が共通電
極に相当する。第２の電極層５８８は、薄膜トランジスタ５８１と同一基板上に設けられ
る共通電位線と電気的に接続される。上記実施の形態に示す共通接続部を用いて、一対の
基板間に配置される導電性粒子を介して、基板５９６に設けられた第２の電極層５８８と
共通電位線とを電気的に接続することができる。
【０１８８】
また、ツイストボールの代わりに、電気泳動素子を用いることも可能である。その場合、
透明な液体と、正に帯電した白い微粒子と負に帯電した黒い微粒子とを封入した直径１０
μｍ〜２００μｍ程度のマイクロカプセルを用いる。第１の電極層と第２の電極層との間
に設けられるマイクロカプセルは、第１の電極層と第２の電極層によって、電場が与えら
れると、白い微粒子と、黒い微粒子が逆の方向に移動し、白または黒を表示することがで
きる。この原理を応用した表示素子が電気泳動表示素子であり、一般的に電子ペーパーと
よばれている。電気泳動表示素子は、液晶表示素子に比べて反射率が高いため、補助ライ
トは不要であり、また消費電力が小さく、薄暗い場所でも表示部を認識することが可能で
ある。また、表示部に電源が供給されない場合であっても、一度表示した像を保持するこ
とが可能であるため、電波発信源から表示機能付き半導体装置（単に表示装置、又は表示
装置を具備する半導体装置ともいう）を遠ざけた場合であっても、表示された像を保存し
ておくことが可能となる。
【０１８９】
以上のように、半導体装置として信頼性の高い電子ペーパーを作製することができる。
【０１９０】
本実施の形態は、他の実施の形態に記載した構成と適宜組み合わせて実施することが可能
である。
【０１９１】
（実施の形態８）
本実施の形態では、トランジスタを具備する半導体装置として発光表示装置の例を示す。
表示装置の有する表示素子としては、ここではエレクトロルミネッセンスを利用する発光
素子を用いて示す。エレクトロルミネッセンスを利用する発光素子は、発光材料が有機化
合物であるか、無機化合物であるかによって区別され、一般的に、前者は有機ＥＬ素子、
後者は無機ＥＬ素子と呼ばれている。
【０１９２】
有機ＥＬ素子は、発光素子に電圧を印加することにより、一対の電極から電子および正孔
がそれぞれ発光性の有機化合物を含む層に注入され、電流が流れる。そして、それらキャ
リア（電子および正孔）が再結合することにより、発光性の有機化合物が励起状態を形成
し、その励起状態が基底状態に戻る際に発光する。このようなメカニズムから、このよう
な発光素子は、電流励起型の発光素子と呼ばれる。
【０１９３】
無機ＥＬ素子は、その素子構成により、分散型無機ＥＬ素子と薄膜型無機ＥＬ素子とに分
類される。分散型無機ＥＬ素子は、発光材料の粒子をバインダ中に分散させた発光層を有
するものであり、発光メカニズムはドナー準位とアクセプター準位を利用するドナー−ア
クセプター再結合型発光である。薄膜型無機ＥＬ素子は、発光層を誘電体層で挟み込み、
さらにそれを電極で挟んだ構造であり、発光メカニズムは金属イオンの内殻電子遷移を利
用する局在型発光である。なお、ここでは、発光素子として有機ＥＬ素子を用いて説明す
る。
【０１９４】
図１９は、半導体装置の一例としてデジタル時間階調駆動を適用可能な画素構成の一例を
示す図である。
【０１９５】
デジタル時間階調駆動を適用可能な画素の構成及び画素の動作について説明する。ここで
は酸化物半導体層（例えば、Ｉｎ−Ｇａ−Ｚｎ−Ｏ系非単結晶膜）をチャネル形成領域に
用いるｎチャネル型のトランジスタを１つの画素に２つ用いる例を示す。
【０１９６】
画素６４００は、スイッチング用トランジスタ６４０１、駆動用トランジスタ６４０２、
発光素子６４０４及び容量素子６４０３を有している。スイッチング用トランジスタ６４
０１はゲートが走査線６４０６に接続され、第１電極（ソース電極及びドレイン電極の一
方）が信号線６４０５に接続され、第２電極（ソース電極及びドレイン電極の他方）が駆
動用トランジスタ６４０２のゲートに接続されている。駆動用トランジスタ６４０２は、
ゲートが容量素子６４０３を介して電源線６４０７に接続され、第１電極が電源線６４０
７に接続され、第２電極が発光素子６４０４の第１電極（画素電極）に接続されている。
発光素子６４０４の第２電極は共通電極６４０８に相当する。
【０１９７】
なお、発光素子６４０４の第２電極（共通電極６４０８）には低電源電位が設定されてい
る。なお、低電源電位とは、電源線６４０７に設定される高電源電位を基準にして低電源
電位＜高電源電位を満たす電位であり、低電源電位としては例えばＧＮＤ、０Ｖなどが設
定されていても良い。この高電源電位と低電源電位との電位差を発光素子６４０４に印加
して、発光素子６４０４に電流を流して発光素子６４０４を発光させるため、高電源電位
と低電源電位との電位差が発光素子６４０４の順方向しきい値電圧以上となるようにそれ
ぞれの電位を設定する。
【０１９８】
なお、容量素子６４０３は駆動用トランジスタ６４０２のゲート容量を代用して省略する
ことも可能である。駆動用トランジスタ６４０２のゲート容量については、チャネル形成
領域とゲート電極との間で容量が形成されていてもよい。
【０１９９】
ここで、電圧入力電圧駆動方式の場合には、駆動用トランジスタ６４０２のゲートには、
駆動用トランジスタ６４０２が十分にオンするか、オフするかの二つの状態となるような
ビデオ信号を入力する。つまり、駆動用トランジスタ６４０２は線形領域で動作させる。
駆動用トランジスタ６４０２は線形領域で動作させるため、電源線６４０７の電圧よりも
高い電圧を駆動用トランジスタ６４０２のゲートにかける。なお、信号線６４０５には、
（電源線電圧＋駆動用トランジスタ６４０２のＶｔｈ）以上の電圧をかける。
【０２００】
また、デジタル時間階調駆動に代えて、アナログ階調駆動を行う場合、信号の入力を異な
らせることで、図１９と同じ画素構成を用いることができる。
【０２０１】
アナログ階調駆動を行う場合、駆動用トランジスタ６４０２のゲートに発光素子６４０４
の順方向電圧＋駆動用トランジスタ６４０２のＶｔｈ以上の電圧をかける。発光素子６４
０４の順方向電圧とは、所望の輝度とする場合の電圧を指しており、少なくとも順方向し
きい値電圧を含む。なお、駆動用トランジスタ６４０２が飽和領域で動作するようなビデ
オ信号を入力することで、発光素子６４０４に電流を流すことができる。駆動用トランジ
スタ６４０２を飽和領域で動作させるため、電源線６４０７の電位は、駆動用トランジス
タ６４０２のゲート電位よりも高くする。ビデオ信号をアナログとすることで、発光素子
６４０４にビデオ信号に応じた電流を流し、アナログ階調駆動を行うことができる。
【０２０２】
なお、図１９に示す画素構成は、これに限定されない。例えば、図１９に示す画素に新た
にスイッチ、抵抗素子、容量素子、トランジスタ又は論理回路などを追加してもよい。
【０２０３】
次に、発光素子の構成について、図２０を用いて説明する。ここでは、駆動用ＴＦＴがｎ
型の場合を例に挙げて、画素の断面構造について説明する。図２０（Ａ）（Ｂ）（Ｃ）の
半導体装置に用いられる駆動用ＴＦＴであるＴＦＴ７００１、７０１１、７０２１は、上
記実施の形態で示す薄膜トランジスタと同様に作製できる。
【０２０４】
発光素子は発光を取り出すために陽極又は陰極の少なくとも一方が透明であればよい。そ
して、基板上に薄膜トランジスタ及び発光素子を形成し、基板とは逆側の面から発光を取
り出す上面射出や、基板側の面から発光を取り出す下面射出や、基板側及び基板とは反対
側の面から発光を取り出す両面射出構造の発光素子があり、画素構成はどの射出構造の発
光素子にも適用することができる。
【０２０５】
上面射出構造の発光素子について図２０（Ａ）を用いて説明する。
【０２０６】
図２０（Ａ）に、駆動用ＴＦＴであるＴＦＴ７００１がｎ型で、発光素子７００２から発
せられる光が陽極７００５側に抜ける場合の、画素の断面図を示す。図２０（Ａ）では、
発光素子７００２の陰極７００３と駆動用ＴＦＴであるＴＦＴ７００１が電気的に接続さ
れており、陰極７００３上に発光層７００４、陽極７００５が順に積層されている。陰極
７００３は仕事関数が小さく、なおかつ光を反射する導電層であれば様々の材料を用いる
ことができる。例えば、Ｃａ、Ａｌ、ＭｇＡｇ、ＡｌＬｉ等が望ましい。そして発光層７
００４は、単数の層で構成されていても、複数の層が積層されるように構成されていても
どちらでも良い。複数の層で構成されている場合、陰極７００３上に電子注入層、電子輸
送層、発光層、ホール輸送層、ホール注入層の順に積層する。なおこれらの層を全て設け
る必要はない。陽極７００５は光を透過する透光性を有する導電性材料を用いて形成し、
例えば酸化タングステンを含むインジウム酸化物、酸化タングステンを含むインジウム亜
鉛酸化物、酸化チタンを含むインジウム酸化物、酸化チタンを含むインジウム錫酸化物、
インジウム錫酸化物（以下、ＩＴＯと示す。）、インジウム亜鉛酸化物、酸化ケイ素を添
加したインジウム錫酸化物などの透光性を有する導電層を用いても良い。
【０２０７】
陰極７００３及び陽極７００５で発光層７００４を挟んでいる領域が発光素子７００２に
相当する。図２０（Ａ）に示した画素の場合、発光素子７００２から発せられる光は、矢
印で示すように陽極７００５側に射出する。
【０２０８】
次に、下面射出構造の発光素子について図２０（Ｂ）を用いて説明する。駆動用ＴＦＴ７
０１１がｎ型で、発光素子７０１２から発せられる光が陰極７０１３側に射出する場合の
、画素の断面図を示す。図２０（Ｂ）では、駆動用ＴＦＴ７０１１と電気的に接続された
透光性を有する導電層７０１７上に、発光素子７０１２の陰極７０１３が成膜されており
、陰極７０１３上に発光層７０１４、陽極７０１５が順に積層されている。なお、陽極７
０１５が透光性を有する場合、陽極上を覆うように、光を反射または遮蔽するための遮蔽
層７０１６が成膜されていてもよい。陰極７０１３は、図２０（Ａ）の場合と同様に、仕
事関数が小さい導電性材料であれば様々な材料を用いることができる。ただしその膜厚は
、光を透過する程度（好ましくは、５ｎｍ〜３０ｎｍ程度）とする。例えば２０ｎｍの膜
厚を有するアルミニウム膜を、陰極７０１３として用いることができる。そして発光層７
０１４は、図２０（Ａ）と同様に、単数の層で構成されていても、複数の層が積層される
ように構成されていてもどちらでも良い。陽極７０１５は光を透過する必要はないが、図
２０（Ａ）と同様に、透光性を有する導電性材料を用いて形成することができる。そして
遮蔽層７０１６は、例えば光を反射する金属等を用いることができるが、金属膜に限定さ
れない。例えば黒の顔料を添加した樹脂等を用いることもできる。
【０２０９】
陰極７０１３及び陽極７０１５で、発光層７０１４を挟んでいる領域が発光素子７０１２
に相当する。図２０（Ｂ）に示した画素の場合、発光素子７０１２から発せられる光は、
矢印で示すように陰極７０１３側に射出する。
【０２１０】
次に、両面射出構造の発光素子について、図２０（Ｃ）を用いて説明する。図２０（Ｃ）
では、駆動用ＴＦＴ７０２１と電気的に接続された透光性を有する導電層７０２７上に、
発光素子７０２２の陰極７０２３が成膜されており、陰極７０２３上に発光層７０２４、
陽極７０２５が順に積層されている。陰極７０２３は、図２０（Ａ）の場合と同様に、仕
事関数が小さい導電性材料であれば様々な材料を用いることができる。ただしその膜厚は
、光を透過する程度とする。例えば２０ｎｍの膜厚を有するＡｌを、陰極７０２３として
用いることができる。そして発光層７０２４は、図２０（Ａ）と同様に、単数の層で構成
されていても、複数の層が積層されるように構成されていてもどちらでも良い。陽極７０
２５は、図２０（Ａ）と同様に、光を透過する透光性を有する導電性材料を用いて形成す
ることができる。
【０２１１】
陰極７０２３と、発光層７０２４と、陽極７０２５とが重なっている部分が発光素子７０
２２に相当する。図２０（Ｃ）に示した画素の場合、発光素子７０２２から発せられる光
は、矢印で示すように陽極７０２５側と陰極７０２３側の両方に射出する。
【０２１２】
なお、ここでは、発光素子として有機ＥＬ素子について述べたが、発光素子として無機Ｅ
Ｌ素子を設けることも可能である。
【０２１３】
なお本実施の形態では、発光素子の駆動を制御する薄膜トランジスタ（駆動用ＴＦＴ）と
発光素子が電気的に接続されている例を示したが、駆動用ＴＦＴと発光素子との間に電流
制御用ＴＦＴが接続されている構成であってもよい。
【０２１４】
なお本実施の形態で示す半導体装置は、図２０に示した構成に限定されるものではなく、
各種の変形が可能である。
【０２１５】
次に、半導体装置の一形態に相当する発光表示パネル（発光パネルともいう）の外観及び
断面について、図２１を用いて説明する。図２１（Ａ）は、薄膜トランジスタ４５０９、
４５１０及び発光素子４５１１を、第１の基板４５０１と第２の基板４５０６の間にシー
ル材４５０５によって封止した、パネルの上面図であり、図２１（Ｂ）は、図２１（Ａ）
のＨ−Ｉにおける断面図に相当する。
【０２１６】
第１の基板４５０１上に設けられた画素部４５０２、信号線駆動回路４５０３ａ、４５０
３ｂ、及び走査線駆動回路４５０４ａ、４５０４ｂを囲むようにして、シール材４５０５
が設けられている。また画素部４５０２、信号線駆動回路４５０３ａ、４５０３ｂ、及び
走査線駆動回路４５０４ａ、４５０４ｂの上に第２の基板４５０６が設けられている。よ
って画素部４５０２、信号線駆動回路４５０３ａ、４５０３ｂ、及び走査線駆動回路４５
０４ａ、４５０４ｂは、第１の基板４５０１とシール材４５０５と第２の基板４５０６と
によって、充填材４５０７と共に密封されている。このように外気に曝されないように気
密性が高く、脱ガスの少ない保護フィルム（貼り合わせフィルム、紫外線硬化樹脂フィル
ム等）やカバー材でパッケージング（封入）することが好ましい。
【０２１７】
また第１の基板４５０１上に設けられた画素部４５０２、信号線駆動回路４５０３ａ、４
５０３ｂ、及び走査線駆動回路４５０４ａ、４５０４ｂは、薄膜トランジスタを複数有し
ており、図２１（Ｂ）では、画素部４５０２に含まれる薄膜トランジスタ４５１０と、信
号線駆動回路４５０３ａに含まれる薄膜トランジスタ４５０９とを例示している。
【０２１８】
薄膜トランジスタ４５０９、４５１０は、上記実施の形態で示した構造を適用することが
できる。本実施の形態において、薄膜トランジスタ４５０９、４５１０はｎチャネル型薄
膜トランジスタである。
【０２１９】
また４５１１は発光素子に相当し、発光素子４５１１が有する画素電極である第１の電極
層４５１７は、薄膜トランジスタ４５１０のソース電極層またはドレイン電極層と電気的
に接続されている。なお発光素子４５１１の構成は、第１の電極層４５１７、電界発光層
４５１２、第２の電極層４５１３の積層構造であるが、本実施の形態に示した構成に限定
されない。発光素子４５１１から取り出す光の方向などに合わせて、発光素子４５１１の
構成は適宜変えることができる。
【０２２０】
隔壁４５２０は、有機樹脂膜、無機絶縁層または有機ポリシロキサンを用いて形成する。
特に感光性の材料を用い、第１の電極層４５１７上に開口部を形成し、その開口部の側壁
が連続した曲率を持って形成される傾斜面となるように形成することが好ましい。
【０２２１】
電界発光層４５１２は、単数の層で構成されていても、複数の層が積層されるように構成
されていてもどちらでも良い。
【０２２２】
発光素子４５１１に酸素、水素、水分、二酸化炭素等が侵入しないように、第２の電極層
４５１３及び隔壁４５２０上に保護層を形成してもよい。保護層としては、窒化シリコン
膜、窒化酸化シリコン膜、ＤＬＣ膜等を形成することができる。
【０２２３】
また、信号線駆動回路４５０３ａ、４５０３ｂ、走査線駆動回路４５０４ａ、４５０４ｂ
、または画素部４５０２に与えられる各種信号及び電位は、ＦＰＣ４５１８ａ、４５１８
ｂから供給されている。
【０２２４】
本実施の形態では、接続端子電極４５１５が、発光素子４５１１が有する第１の電極層４
５１７と同じ導電層から形成され、端子電極４５１６は、薄膜トランジスタ４５０９、４
５１０が有するソース電極層及びドレイン電極層と同じ導電層から形成されている。
【０２２５】
接続端子電極４５１５は、ＦＰＣ４５１８ａが有する端子と、異方性導電層４５１９を介
して電気的に接続されている。
【０２２６】
発光素子４５１１からの光の取り出し方向に位置する第２の基板は透光性でなければなら
ない。その場合には、ガラス板、プラスチック板、ポリエステルフィルムまたはアクリル
フィルムのような透光性を有する材料を用いる。
【０２２７】
また、充填材４５０７としては窒素やアルゴンなどの不活性な気体の他に、紫外線硬化樹
脂または熱硬化樹脂を用いることができ、ＰＶＣ（ポリビニルクロライド）、アクリル、
ポリイミド、エポキシ樹脂、シリコーン樹脂、ＰＶＢ（ポリビニルブチラル）またはＥＶ
Ａ（エチレンビニルアセテート）を用いることができる。
【０２２８】
また、必要であれば、発光素子の射出面に偏光板、又は円偏光板（楕円偏光板を含む）、
位相差板（λ／４板、λ／２板）、カラーフィルタなどの光学フィルムを適宜設けてもよ
い。また、偏光板又は円偏光板に反射防止膜を設けてもよい。例えば、表面の凹凸により
反射光を拡散し、映り込みを低減できるアンチグレア処理を施すことができる。
【０２２９】
信号線駆動回路４５０３ａ、４５０３ｂ、及び走査線駆動回路４５０４ａ、４５０４ｂは
、別途用意された基板上に単結晶半導体膜又は多結晶半導体膜によって形成された駆動回
路で実装されていてもよい。また、信号線駆動回路のみ、或いは一部、又は走査線駆動回
路のみ、或いは一部のみを別途形成して実装しても良く、本実施の形態は図２１の構成に
限定されない。
【０２３０】
以上の工程により、半導体装置として信頼性の高い発光表示装置（表示パネル）を作製す
ることができる。
【０２３１】
本実施の形態は、他の実施の形態に記載した構成と適宜組み合わせて実施することが可能
である。
【０２３２】
（実施の形態９）
上記実施の形態で示したトランジスタを具備する半導体装置は、電子ペーパーとして適用
することができる。電子ペーパーは、情報を表示するものであればあらゆる分野の電子機
器に用いることが可能である。例えば、電子ペーパーを用いて、電子書籍（電子ブック）
、ポスター、電車などの乗り物の車内広告、クレジットカード等の各種カードにおける表
示等に適用することができる。電子機器の一例を図２２、図２３に示す。
【０２３３】
図２２（Ａ）は、電子ペーパーで作られたポスター２６３１を示している。広告媒体が紙
の印刷物である場合には、広告の交換は人手によって行われるが、電子ペーパーを用いれ
ば短時間で広告の表示を変えることができる。また、表示も崩れることなく安定した画像
が得られる。なお、ポスターは無線で情報を送受信できる構成としてもよい。
【０２３４】
また、図２２（Ｂ）は、電車などの乗り物の車内広告２６３２を示している。広告媒体が
紙の印刷物である場合には、広告の交換は人手によって行われるが、電子ペーパーを用い
れば人手を多くかけることなく短時間で広告の表示を変えることができる。また表示も崩
れることなく安定した画像が得られる。なお、車内広告２６３２は無線で情報を送受信で
きる構成としてもよい。
【０２３５】
また、図２３は、電子書籍２７００の一例を示している。例えば、電子書籍２７００は、
筐体２７０１および筐体２７０３の２つの筐体で構成されている。筐体２７０１および筐
体２７０３は、軸部２７１１により一体とされており、該軸部２７１１を軸として開閉動
作を行うことができる。このような構成により、紙の書籍のような動作を行うことが可能
となる。
【０２３６】
筐体２７０１には表示部２７０５が組み込まれ、筐体２７０３には表示部２７０７が組み
込まれている。表示部２７０５および表示部２７０７は、続き画面を表示する構成として
もよいし、異なる画面を表示する構成としてもよい。異なる画面を表示する構成とするこ
とで、例えば右側の表示部（図２３では表示部２７０５）に文章を表示し、左側の表示部
（図２３では表示部２７０７）に画像を表示することができる。
【０２３７】
また、図２３では、筐体２７０１に操作部などを備えた例を示している。例えば、筐体２
７０１において、電源２７２１、操作キー２７２３、スピーカ２７２５などを備えている
。操作キー２７２３により、頁を送ることができる。なお、筐体の表示部と同一面にキー
ボードやポインティングディバイスなどを備える構成としてもよい。また、筐体の裏面や
側面に、外部接続用端子（イヤホン端子、ＵＳＢ端子、またはＡＣアダプタおよびＵＳＢ
ケーブルなどの各種ケーブルと接続可能な端子など）、記録媒体挿入部などを備える構成
としてもよい。さらに、電子書籍２７００は、電子辞書としての機能を持たせた構成とし
てもよい。
【０２３８】
また、電子書籍２７００は、無線で情報を送受信できる構成としてもよい。無線により、
電子書籍サーバから、所望の書籍データなどを購入し、ダウンロードする構成とすること
も可能である。
【０２３９】
（実施の形態１０）
上記実施の形態で示したトランジスタを具備する半導体装置は、さまざまな電子機器（遊
技機も含む）に適用することができる。電子機器としては、例えば、テレビジョン装置（
テレビ、またはテレビジョン受信機ともいう）、コンピュータ用などのモニタ、デジタル
カメラ、デジタルビデオカメラ、デジタルフォトフレーム、携帯電話機（携帯電話、携帯
電話装置ともいう）、携帯型ゲーム機、携帯情報端末、音響再生装置、パチンコ機などの
大型ゲーム機などが挙げられる。
【０２４０】
図２４（Ａ）は、テレビジョン装置９６００の一例を示している。テレビジョン装置９６
００は、筐体９６０１に表示部９６０３が組み込まれている。表示部９６０３により、映
像を表示することが可能である。また、ここでは、スタンド９６０５により筐体９６０１
を支持した構成を示している。
【０２４１】
テレビジョン装置９６００の操作は、筐体９６０１が備える操作スイッチや、別体のリモ
コン操作機９６１０により行うことができる。リモコン操作機９６１０が備える操作キー
９６０９により、チャンネルや音量の操作を行うことができ、表示部９６０３に表示され
る映像を操作することができる。また、リモコン操作機９６１０に、当該リモコン操作機
９６１０から出力する情報を表示する表示部９６０７を設ける構成としてもよい。
【０２４２】
なお、テレビジョン装置９６００は、受信機やモデムなどを備えた構成とする。受信機に
より一般のテレビ放送の受信を行うことができ、さらにモデムを介して有線または無線に
よる通信ネットワークに接続することにより、一方向（送信者から受信者）または双方向
（送信者と受信者間、あるいは受信者間同士など）の情報通信を行うことも可能である。
【０２４３】
図２４（Ｂ）は、デジタルフォトフレーム９７００の一例を示している。例えば、デジタ
ルフォトフレーム９７００は、筐体９７０１に表示部９７０３が組み込まれている。表示
部９７０３は、各種画像を表示することが可能であり、例えばデジタルカメラなどで撮影
した画像データを表示させることで、通常の写真立てと同様に機能させることができる。
【０２４４】
なお、デジタルフォトフレーム９７００は、操作部、外部接続用端子（ＵＳＢ端子、ＵＳ
Ｂケーブルなどの各種ケーブルと接続可能な端子など）、記録媒体挿入部などを備える構
成とする。これらの構成は、表示部と同一面に組み込まれていてもよいが、側面や裏面に
備えるとデザイン性が向上するため好ましい。例えば、デジタルフォトフレームの記録媒
体挿入部に、デジタルカメラで撮影した画像データを記憶したメモリを挿入して画像デー
タを取り込み、取り込んだ画像データを表示部９７０３に表示させることができる。
【０２４５】
また、デジタルフォトフレーム９７００は、無線で情報を送受信できる構成としてもよい
。無線により、所望の画像データを取り込み、表示させる構成とすることもできる。
【０２４６】
図２５（Ａ）は携帯型遊技機であり、筐体９８８１と筐体９８９１の２つの筐体で構成さ
れており、連結部９８９３により、開閉可能に連結されている。筐体９８８１には表示部
９８８２が組み込まれ、筐体９８９１には表示部９８８３が組み込まれている。また、図
２５（Ａ）に示す携帯型遊技機は、その他、スピーカ部９８８４、記録媒体挿入部９８８
６、ＬＥＤランプ９８９０、入力手段（操作キー９８８５、接続端子９８８７、センサ９
８８８（力、変位、位置、速度、加速度、角速度、回転数、距離、光、液、磁気、温度、
化学物質、音声、時間、硬度、電場、電流、電圧、電力、放射線、流量、湿度、傾度、振
動、におい又は赤外線を測定する機能を含むもの）、マイクロフォン９８８９）等を備え
ている。もちろん、携帯型遊技機の構成は上述のものに限定されず、少なくとも半導体装
置を備えた構成であればよく、その他付属設備が適宜設けられた構成とすることができる
。図２５（Ａ）に示す携帯型遊技機は、記録媒体に記録されているプログラム又はデータ
を読み出して表示部に表示する機能や、他の携帯型遊技機と無線通信を行って情報を共有
する機能を有する。なお、図２５（Ａ）に示す携帯型遊技機が有する機能はこれに限定さ
れず、様々な機能を有することができる。
【０２４７】
図２５（Ｂ）は大型遊技機であるスロットマシン９９００の一例を示している。スロット
マシン９９００は、筐体９９０１に表示部９９０３が組み込まれている。また、スロット
マシン９９００は、その他、スタートレバーやストップスイッチなどの操作手段、コイン
投入口、スピーカなどを備えている。もちろん、スロットマシン９９００の構成は上述の
ものに限定されず、少なくとも半導体装置を備えた構成であればよく、その他付属設備が
適宜設けられた構成とすることができる。
【０２４８】
図２６（Ａ）は、携帯電話機１０００の一例を示している。携帯電話機１０００は、筐体
１００１に組み込まれた表示部１００２の他、操作ボタン１００３、外部接続ポート１０
０４、スピーカ１００５、マイク１００６などを備えている。
【０２４９】
図２６（Ａ）に示す携帯電話機１０００は、表示部１００２を指などで触れることで、情
報を入力ことができる。また、電話を掛ける、或いはメールを打つなどの操作は、表示部
１００２を指などで触れることにより行うことができる。
【０２５０】
表示部１００２の画面は主として３つのモードがある。第１は、画像の表示を主とする表
示モードであり、第２は、文字等の情報の入力を主とする入力モードである。第３は表示
モードと入力モードの２つのモードが混合した表示＋入力モードである。
【０２５１】
例えば、電話を掛ける、或いはメールを作成する場合は、表示部１００２を文字の入力を
主とする文字入力モードとし、画面に表示させた文字の入力操作を行えばよい。この場合
、表示部１００２の画面のほとんどにキーボードまたは番号ボタンを表示させることが好
ましい。
【０２５２】
また、携帯電話機１０００内部に、ジャイロ、加速度センサ等の傾きを検出するセンサを
有する検出装置を設けることで、携帯電話機１０００の向き（縦か横か）を判断して、表
示部１００２の画面表示を自動的に切り替えるようにすることができる。
【０２５３】
また、画面モードの切り替えは、表示部１００２を触れること、又は筐体１００１の操作
ボタン１００３の操作により行われる。また、表示部１００２に表示される画像の種類に
よって切り替えるようにすることもできる。例えば、表示部に表示する画像信号が動画の
データであれば表示モード、テキストデータであれば入力モードに切り替える。
【０２５４】
また、入力モードにおいて、表示部１００２の光センサで検出される信号を検知し、表示
部１００２のタッチ操作による入力が一定期間ない場合には、画面のモードを入力モード
から表示モードに切り替えるように制御してもよい。
【０２５５】
表示部１００２は、イメージセンサとして機能させることもできる。例えば、表示部１０
０２に掌や指を触れることで、掌紋、指紋等を撮像することで、本人認証を行うことがで
きる。また、表示部に近赤外光を発光するバックライトまたは近赤外光を発光するセンシ
ング用光源を用いれば、指静脈、掌静脈などを撮像することもできる。
【０２５６】
図２６（Ｂ）も携帯電話機の一例である。図２６（Ｂ）の携帯電話機は、筐体９４１１に
、表示部９４１２、及び操作ボタン９４１３を含む表示装置９４１０と、筐体９４０１に
操作ボタン９４０２、外部入力端子９４０３、マイク９４０４、スピーカ９４０５、及び
着信時に発光する発光部９４０６を含む通信装置９４００とを有しており、表示機能を有
する表示装置９４１０は電話機能を有する通信装置９４００と矢印の２方向に脱着可能で
ある。よって、表示装置９４１０と通信装置９４００の短軸同士を取り付けることも、表
示装置９４１０と通信装置９４００の長軸同士を取り付けることもできる。また、表示機
能のみを必要とする場合、通信装置９４００より表示装置９４１０を取り外し、表示装置
９４１０を単独で用いることもできる。通信装置９４００と表示装置９４１０とは無線通
信又は有線通信により画像又は入力情報を授受することができ、それぞれ充電可能なバッ
テリーを有する。
【符号の説明】
【０２５７】
１００    基板
１０２    ゲート電極
１０４    ゲート絶縁層
１０６    導電層
１０８    酸化物半導体層
１１０    酸化物半導体層
１１２    水素バリア層
１１３    水素バリア層
１１５    水素吸着層
１２０    トランジスタ
１３０    トランジスタ
１４０    トランジスタ
２０１    基板
３０２    ゲート配線
３０８    容量配線
３１０    透明導電層
３１３    コンタクトホール
３２０    接続電極
３２１    端子
３２２    端子
３２５    コンタクトホール
３２６    コンタクトホール
３２７    コンタクトホール
３２８    透明導電層
３２９    透明導電層
３４０    保護絶縁層
５８０    基板
５８１    薄膜トランジスタ
５８３    絶縁層
５８４    絶縁層
５８５    絶縁層
５８７    電極層
５８８    電極層
５８９    球形粒子
５９４    キャビティ
５９５    充填材
５９６    基板
１０００    携帯電話機
１００１    筐体
１００２    表示部
１００３    操作ボタン
１００４    外部接続ポート
１００５    スピーカ
１００６    マイク
１０６ａ    ソース電極層
１０６ｂ    ドレイン電極層
１０８ａ    領域
１０８ｂ    領域
１１０ａ    領域
１１０ｂ    領域
１１０ｃ    領域
２６００    ＴＦＴ基板
２６０１    対向基板
２６０２    シール材
２６０３    画素部
２６０４    表示素子
２６０５    着色層
２６０６    偏光板
２６０７    偏光板
２６０８    配線回路部
２６０９    フレキシブル配線基板
２６１０    冷陰極管
２６１１    反射板
２６１２    回路基板
２６１３    拡散板
２６３１    ポスター
２６３２    車内広告
２７００    電子書籍
２７０１    筐体
２７０３    筐体
２７０５    表示部
２７０７    表示部
２７１１    軸部
２７２１    電源
２７２３    操作キー
２７２５    スピーカ
４００１    基板
４００２    画素部
４００３    信号線駆動回路
４００４    走査線駆動回路
４００５    シール材
４００６    基板
４００８    液晶層
４０１０    薄膜トランジスタ
４０１１    薄膜トランジスタ
４０１３    液晶素子
４０１５    接続端子電極
４０１６    端子電極
４０１８    ＦＰＣ
４０１９    異方性導電層
４０２０    絶縁層
４０２１    絶縁層
４０３０    画素電極層
４０３１    対向電極層
４０３２    絶縁層
４０３３    絶縁層
４５０１    基板
４５０２    画素部
４５０５    シール材
４５０６    基板
４５０７    充填材
４５０９    薄膜トランジスタ
４５１０    薄膜トランジスタ
４５１１    発光素子
４５１２    電界発光層
４５１３    電極層
４５１５    接続端子電極
４５１６    端子電極
４５１７    電極層
４５１９    異方性導電層
４５２０    隔壁
５９０ａ    黒色領域
５９０ｂ    白色領域
６４００    画素
６４０１    スイッチング用トランジスタ
６４０２    駆動用トランジスタ
６４０３    容量素子
６４０４    発光素子
６４０５    信号線
６４０６    走査線
６４０７    電源線
６４０８    共通電極
７００１    ＴＦＴ
７００２    発光素子
７００３    陰極
７００４    発光層
７００５    陽極
７０１１    駆動用ＴＦＴ
７０１２    発光素子
７０１３    陰極
７０１４    発光層
７０１５    陽極
７０１６    遮蔽層
７０１７    導電層
７０２１    駆動用ＴＦＴ
７０２２    発光素子
７０２３    陰極
７０２４    発光層
７０２５    陽極
７０２７    導電層
９４００    通信装置
９４０１    筐体
９４０２    操作ボタン
９４０３    外部入力端子
９４０４    マイク
９４０５    スピーカ
９４０６    発光部
９４１０    表示装置
９４１１    筐体
９４１２    表示部
９４１３    操作ボタン
９６００    テレビジョン装置
９６０１    筐体
９６０３    表示部
９６０５    スタンド
９６０７    表示部
９６０９    操作キー
９６１０    リモコン操作機
９７００    デジタルフォトフレーム
９７０１    筐体
９７０３    表示部
９８８１    筐体
９８８２    表示部
９８８３    表示部
９８８４    スピーカ部
９８８５    操作キー
９８８６    記録媒体挿入部
９８８７    接続端子
９８８８    センサ
９８８９    マイクロフォン
９８９０    ＬＥＤランプ
９８９１    筐体
９８９３    連結部
９９００    スロットマシン
９９０１    筐体
９９０３    表示部
４５０３ａ    信号線駆動回路
４５０３ｂ    信号線駆動回路
４５０４ａ    走査線駆動回路
４５０４ｂ    走査線駆動回路
４５１８ａ    ＦＰＣ
４５１８ｂ    ＦＰＣ
【図１】
0005632056.tif 000002
【図２】
0005632056.tif 000003
【図３】
0005632056.tif 000004
【図４】
0005632056.tif 000005
【図５】
0005632056.tif 000006
【図６】
0005632056.tif 000007
【図７】
0005632056.tif 000008
【図８】
0005632056.tif 000009
【図９】
0005632056.tif 000010
【図１０】
0005632056.tif 000011
【図１１】
0005632056.tif 000012
【図１２】
0005632056.tif 000013
【図１３】
0005632056.tif 000014
【図１４】
0005632056.tif 000015
【図１５】
0005632056.tif 000016
【図１６】
0005632056.tif 000017
【図１７】
0005632056.tif 000018
【図１８】
0005632056.tif 000019
【図１９】
0005632056.tif 000020
【図２０】
0005632056.tif 000021
【図２１】
0005632056.tif 000022
【図２２】
0005632056.tif 000023
【図２３】
0005632056.tif 000024
【図２４】
0005632056.tif 000025
【図２５】
0005632056.tif 000026
【図２６】
0005632056.tif 000027